(57)【要約】      （修正有）【課題】タッチパネル等の作製時に用いられる粘着シートとの密着性に優れつつ、レベリング性にも優れた透明絶縁層を所定位置に有するタッチセンサー用導電シート及びその製造方法並びにタッチセンサー、タッチパネル積層体、タッチパネル及び透明絶縁層形成用組成物を提供する。【解決手段】タッチセンサー用導電シート１０は、基材１２と、基材１２上に配置された、金属細線からなるパターン状の導電部１４と、基材１２の導電部１４側の表面及び導電部を覆うように配置された透明絶縁層１８と、を備える。透明絶縁層１８が、所定の化合物を含む透明絶縁層形成用組成物を用いて形成された層である。【選択図】図１
2018018179.tif 000002
【特許請求の範囲】
【請求項１】
基材と、
前記基材上に配置された、金属細線からなるパターン状の導電部と、
前記導電部上に配置された透明絶縁層と、を備えるタッチセンサー用導電シートであって、
前記透明絶縁層が、化合物Ａを含む透明絶縁層形成用組成物を用いて形成された層であり、
前記化合物Ａが、ポリオキシエチレン鎖を有するシロキサン構造単位と、ポリオキシプロピレン鎖を有するシロキサン構造単位と、ジメチルシロキサン構造単位とを有し、
前記ジメチルシロキサン構造単位の含有量が、前記ポリオキシエチレン鎖を有するシロキサン構造単位、前記ポリオキシプロピレン鎖を有するシロキサン構造単位、及び、前記ジメチルシロキサン構造単位の各モル量の合計に対して、２０モル％以上であり、かつ、前記ポリオキシプロピレン鎖を有するシロキサン構造単位の含有量が、前記ポリオキシエチレン鎖を有するシロキサン構造単位、前記ポリオキシプロピレン鎖を有するシロキサン構造単位及び前記ジメチルシロキサン構造単位の各モル量の合計に対して２０モル％以上である、タッチセンサー用導電シート。
【請求項２】
前記透明絶縁層形成用組成物が、さらに、アクリロイル基又はメタクリロイル基を有する重合性化合物と、重合開始剤とを含む、請求項１又は２に記載のタッチセンサー用導電シート。
【請求項３】
前記透明絶縁層形成用組成物の表面張力が、２５℃において、３５ｍＮ／ｍ以下である、請求項１または２に記載のタッチセンサー用導電シート。
【請求項４】
基材と、
前記基材上に配置された、金属細線からなるパターン状の導電部と、
前記導電部上に配置された透明絶縁層と、を備えるタッチセンサー用導電シートであって、
前記透明絶縁層が、化合物Ｂを含み、
前記化合物Ｂが、ポリオキシエチレン鎖を有するシロキサン構造単位と、ポリオキシプロピレン鎖を有するシロキサン構造単位と、ジメチルシロキサン構造単位とを有し、
前記ジメチルシロキサン構造単位の含有量が、前記ポリオキシエチレン鎖を有するシロキサン構造単位、前記ポリオキシプロピレン鎖を有するシロキサン構造単位、及び、前記ジメチルシロキサン構造単位の各モル量の合計に対して、２０モル％以上であり、且つ、前記ポリオキシプロピレン鎖を有するシロキサン構造単位の含有量が、前記ポリオキシエチレン鎖を有するシロキサン構造単位、前記ポリオキシプロピレン鎖を有するシロキサン構造単位及び前記ジメチルシロキサン構造単位の各モル量の合計に対して２０モル％以上である、タッチセンサー用導電シート。
【請求項５】
基材と、
前記基材上に配置された、金属細線からなるパターン状の導電部と、
前記導電部上に配置された透明絶縁層と、を備えるタッチセンサー用導電シートであって、
前記透明絶縁層の表面において、シロキサン末端構造単位と、ジメチルシロキサン構造単位と、エチレンオキサイド構造単位と、プロピレンオキサイド構造単位を含み、前記シロキサン末端構造単位に対する前記ジメチルシロキサン構造単位のモル比率が２以上であり、且つ、前記エチレンオキサイド構造単位に対する前記プロピレンオキサイド構造単位のモル比率が０．１以上である、タッチセンサー用導電シート。
【請求項６】
前記透明絶縁層の表面エネルギーが、２５℃において、３０ｍＮ／ｍ以下である、請求項１〜５のいずれか１項に記載のタッチセンサー用導電シート。
【請求項７】
前記導電部が、前記基材の両面にそれぞれ配置され且つ銀細線からなるメッシュパターンを有する、請求項１〜６のいずれか１項に記載のタッチセンサー用導電シート。
【請求項８】
請求項１〜７のいずれか１項に記載のタッチセンサー用導電シートの製造方法であって、
前記基材及び前記導電部上に、スクリーン印刷法により透明絶縁層を形成する透明絶縁層形成工程を有する、タッチセンサー用導電シートの製造方法。
【請求項９】
請求項１〜８のいずれか１項に記載のタッチセンサー用導電シートを含む、タッチセンサー。
【請求項１０】
請求項１〜６のいずれか１項に記載のタッチセンサー用導電シートと、粘着シートと、剥離シートとをこの順に備える、タッチパネル積層体。
【請求項１１】
請求項９に記載のタッチセンサーを含む、タッチパネル。
【請求項１２】
タッチセンサー用導電シートの製造に用いられ、金属細線からなるパターン状の導電部の表面に塗布される透明絶縁層形成用組成物であって、
前記透明絶縁層形成用組成物が、化合物Ａを含み
前記化合物Ａが、ポリオキシエチレン鎖を有するシロキサン構造単位と、ポリオキシプロピレン鎖を有するシロキサン構造単位と、ジメチルシロキサン構造単位とを有し、さらに、アクリロイル基又はメタクリロイル基を有し、
前記ジメチルシロキサン構造単位の含有量が、前記ポリオキシエチレン鎖を有するシロキサン構造単位、前記ポリオキシプロピレン鎖を有するシロキサン構造単位、及び、前記ジメチルシロキサン構造単位の各モル量の合計に対して、２０モル％以上であり、且つ、前記ポリオキシプロピレン鎖を有するシロキサン構造単位の含有量が、前記ポリオキシエチレン鎖を有するシロキサン構造単位、前記ポリオキシプロピレン鎖を有するシロキサン構造単位及び前記ジメチルシロキサン構造単位の各モル量の合計に対して２０モル％以上である、透明絶縁層形成用組成物。
【請求項１３】
前記透明絶縁層形成用組成物の表面張力が、２５℃において、３５ｍＮ／ｍ以下である、請求項１２に記載の透明絶縁層形成用組成物。
【発明の詳細な説明】
【技術分野】
【０００１】
本発明は、タッチセンサー用導電シート、タッチセンサー用導電シートの製造方法、タッチセンサー、タッチパネル積層体、タッチパネル、及び、透明絶縁層形成用組成物に関する。
【背景技術】
【０００２】
近年、携帯情報機器を始めとした各種の電子機器において、液晶表示装置等の表示装置と組み合わせて用いられ、画面に接触することにより電子機器への入力操作を行うタッチパネルの普及が進んでいる。
【０００３】
一般に、タッチパネルは、各部材（ガラス基板、タッチセンサー用導電シート、表示装置等）をＯＣＡ（Ｏｐｔｉｃａｌ  Ｃｌｅａｒ  Ａｄｈｉｓｉｖｅ）フィルム等の粘着フィルムを介して貼り合わせることで製造されている。
タッチセンサー用導電シートは、通常、基材上に、検出電極（センサー電極）又は引き出し配線（周辺電極）となるパターン状の金属細線からなる導電部を有する。
昨今、ハンドリング性を向上させる目的で、或いは、検出電極又は引き出し配線となる導電部の耐擦傷性又は耐溶剤性を向上させる目的で、タッチセンサー用導電シートの導電部の表面に保護膜として透明絶縁層を形成する場合がある。この透明絶縁層は、製造工程時にタッチセンサー用導電シートの表面を一時的に保護するための剥離可能な保護フィルム（剥離フィルム）とは異なり、導電部の表面から剥離されない。つまり、例えば、導電部の表面を透明絶縁層で保護したタッチセンサー用導電シートを用いて静電容量式タッチパネルを作製する場合、この透明絶縁層上に粘着層を介してガラス基板が配置される。
例えば、特許文献１では「検知領域及び上記検知領域のエッジに位置する枠領域を含む本体と、上記本体の一側から延びるように形成され且つ上記本体の幅より小さい幅を有するフレキシブル基板とを含む透明ベースと、上記透明ベースに設けられる導通用配線と、互いに交差する第一導電ワイヤを含み且つ上記検知領域の一側に設けられる格子状の第一導電層と、互いに交差する第二導電ワイヤを含み且つ上記検知領域の上記第一導電層に対向する一側に設けられる格子状の第二導電層と、上記枠領域の一側に設けられ、上記第一導電層と上記導通用配線とを電気的に接続する第一リード線電極と、上記枠領域の他側に設けられ、上記第二導電層と上記導通用配線とを電気的に接続する第二リード線電極と、を含むことを特徴とする透明導電膜。」が開示されている。特許文献１は、段落［００５６］に、タッチパネル作製時に検出電極となる第一導電層２０及び第二導電層３０、引き出し配線となる第一リード線電極４０及び第二リード線電極５０等を少なくとも部分的に被覆する透明保護層を設置してよい旨が記載されている。また、透明保護層の材料として紫外線硬化型接着剤（ＵＶ（ultra violet）接着剤）等が挙げられている。
【先行技術文献】
【特許文献】
【０００４】
【特許文献１】特表２０１５−５２４９６１号公報
【発明の概要】
【発明が解決しようとする課題】
【０００５】
本発明者らは、特許文献１に記載されるような紫外線硬化型接着剤を用い、透明保護層（透明絶縁層）を配置したタッチセンサー用導電シートを作製して検討していたところ、特に、導電部が金属細線からなるメッシュパターンで構成されている場合に、透明絶縁層の表面のレベリング性（言い換えると、「平滑性に優れる」且つ「膜中にスポット的な非成膜領域なく、膜が全面に渡っている（はじき性に優れる）」）が不十分となったり、透明絶縁層がメッシュパターン上の所定位置に形成できない場合があることを知見するに至った。
【０００６】
透明絶縁層形成用組成物を付与する際、導電部はパターン形状を有することから、透明絶縁層形成用組成物は、基材の導電部側の表面（導電部が形成されていない領域）及び導電部を覆うように配される。つまり、例えば、導電部が金属細線からなるメッシュパターンで構成されている場合、金属細線からなるメッシュパターンが形成された領域は、基材に対して立体部（凸部）となっており、塗膜は、このメッシュパターンを構成する金属細線上と、メッシュパターンの形成されていない基材表面に接するように形成される。本発明者らの検討の結果、この構造及び金属細線と基材との表面自由エネルギー差に起因して、塗膜表面に凹凸ができたり、はじきにより塗膜中にスポット的に成膜されない非成膜領域が生じたり、或いは、塗膜が収縮してメッシュパターンの所定位置に膜が形成されない問題が生じることを確認した。特に、金属細線からなるメッシュパターンの厚みが大きい場合、より性能が落ちることを明らかとした。
このような塗膜を露光により硬化して得られる透明絶縁層は、結果として表面のレベリング性に劣り、また、メッシュパターン上の所定位置に膜が形成されないという欠点を有する。
一方で、本発明者らは、透明絶縁層のレベリング性を解消すべく表面改質剤を使用して検討を行ったところ、レベリング性は向上するものの、形成される透明絶縁層は、タッチパネル等の作製の際に用いられる粘着シートとの密着性が低下する問題が生じることを知見した。
【０００７】
そこで、本発明は、タッチパネル等の作製時に用いられる粘着シートとの密着性に優れつつ、レベリング性にも優れた透明絶縁層を所定位置に有するタッチセンサー用導電シート及びその製造方法を提供することを目的とする。
また、本発明は、上記タッチセンサー用導電シートを含む、タッチセンサー、タッチパネル積層体及びタッチパネルを提供することを目的とする。
また、本発明は、タッチパネル等の作製時に用いられる粘着シートとの密着性に優れつつ、レベリング性にも優れた透明絶縁層を所定位置に有するタッチセンサー用導電シートを与え得る、透明絶縁層形成用組成物を提供することを目的とする。
【課題を解決するための手段】
【０００８】
本発明者らは、上記課題を達成すべく鋭意検討した結果、透明絶縁層を形成するための透明絶縁層形成用組成物が、特定構造を有する化合物を含有することで上記課題を解決できることを見出し、本発明を完成させた。
すなわち、以下の構成により上記目的を達成することができることを見出した。
【０００９】
（１）  基材と、
前記基材上に配置された、金属細線からなるパターン状の導電部と、
前記導電部上に配置された透明絶縁層と、を備えるタッチセンサー用導電シートであって、
前記透明絶縁層が、化合物Ａを含む透明絶縁層形成用組成物を用いて形成された層であり、
前記化合物Ａが、ポリオキシエチレン鎖を有するシロキサン構造単位と、ポリオキシプロピレン鎖を有するシロキサン構造単位と、ジメチルシロキサン構造単位とを有し、
前記ジメチルシロキサン構造単位の含有量が、前記ポリオキシエチレン鎖を有するシロキサン構造単位、前記ポリオキシプロピレン鎖を有するシロキサン構造単位、及び、前記ジメチルシロキサン構造単位の各モル量の合計に対して、２０モル％以上であり、且つ、前記ポリオキシプロピレン鎖を有するシロキサン構造単位の含有量が、前記ポリオキシエチレン鎖を有するシロキサン構造単位、前記ポリオキシプロピレン鎖を有するシロキサン構造単位及び前記ジメチルシロキサン構造単位の各モル量の合計に対して２０モル％以上である、タッチセンサー用導電シート。
（２）  前記透明絶縁層形成用組成物が、さらに、アクリロイル基又はメタクリロイル基を有する重合性化合物と、重合開始剤とを含む、（１）に記載のタッチセンサー用導電シート。
（３）  前記透明絶縁層形成用組成物の表面張力が、２５℃において、３５ｍＮ／ｍ以下である、（１）または（２）に記載のタッチセンサー用導電シート。
（４）  基材と、
前記基材上に配置された、金属細線からなるパターン状の導電部と、
前記導電部上に配置された透明絶縁層と、を備えるタッチセンサー用導電シートであって、
前記透明絶縁層が、化合物Ｂを含み、
前記化合物Ｂが、ポリオキシエチレン鎖を有するシロキサン構造単位と、ポリオキシプロピレン鎖を有するシロキサン構造単位と、ジメチルシロキサン構造単位とを有し、
前記ジメチルシロキサン構造単位の含有量が、前記ポリオキシエチレン鎖を有するシロキサン構造単位、前記ポリオキシプロピレン鎖を有するシロキサン構造単位、及び、前記ジメチルシロキサン構造単位の各モル量の合計に対して、２０モル％以上であり、且つ、前記ポリオキシプロピレン鎖を有するシロキサン構造単位の含有量が、前記ポリオキシエチレン鎖を有するシロキサン構造単位、前記ポリオキシプロピレン鎖を有するシロキサン構造単位及び前記ジメチルシロキサン構造単位の各モル量の合計に対して２０モル％以上である、タッチセンサー用導電シート。
（５）  基材と、
前記基材上に配置された、金属細線からなるパターン状の導電部と、
前記導電部上に配置された透明絶縁層と、を備えるタッチセンサー用導電シートであって、
前記透明絶縁層の表面において、シロキサン末端構造単位と、ジメチルシロキサン構造単位と、エチレンオキサイド構造単位と、プロピレンオキサイド構造単位を含み、前記シロキサン末端構造単位に対する前記ジメチルシロキサン構造単位のモル比率が２以上であり、且つ、前記エチレンオキサイド構造単位に対する前記プロピレンオキサイド構造単位のモル比率が０．１以上である、タッチセンサー用導電シート。
（６）  前記透明絶縁層の表面エネルギーが、２５℃において、３０ｍＮ／ｍ以下である、（１）〜（５）のいずれか１項に記載のタッチセンサー用導電シート。
（７）  前記導電部が、前記基材の両面にそれぞれ配置され且つ銀細線からなるメッシュパターンを有する、（１）〜（６）ののいずれか１項に記載のタッチセンサー用導電シート。
（８）  （１）〜（７）のいずれか１項に記載のタッチセンサー用導電シートの製造方法であって、
前記基材及び前記導電部上に、スクリーン印刷法により透明絶縁層を形成する透明絶縁層形成工程を有する、タッチセンサー用導電シートの製造方法。
（９）  （１）〜（７）のいずれか１項に記載のタッチセンサー用導電シートを含む、タッチセンサー。
（１０）  （１）〜（６）ののいずれか１項に記載のタッチセンサー用導電シートと、粘着シートと、剥離シートとをこの順に備える、タッチパネル積層体。
（１１）  （９）に記載のタッチセンサーを含む、タッチパネル。
（１２）  タッチセンサー用導電シートの製造に用いられ、金属細線からなるパターン状の導電部の表面に塗布される透明絶縁層形成用組成物であって、
前記透明絶縁層形成用組成物が、化合物Ａを含み
前記化合物Ａが、ポリオキシエチレン鎖を有するシロキサン構造単位と、ポリオキシプロピレン鎖を有するシロキサン構造単位と、ジメチルシロキサン構造単位とを有し、さらに、アクリロイル基又はメタクリロイル基を有し、
前記ジメチルシロキサン構造単位の含有量が、前記ポリオキシエチレン鎖を有するシロキサン構造単位、前記ポリオキシプロピレン鎖を有するシロキサン構造単位、及び、前記ジメチルシロキサン構造単位の各モル量の合計に対して、２０モル％以上であり、且つ、前記ポリオキシプロピレン鎖を有するシロキサン構造単位の含有量が、前記ポリオキシエチレン鎖を有するシロキサン構造単位、前記ポリオキシプロピレン鎖を有するシロキサン構造単位及び前記ジメチルシロキサン構造単位の各モル量の合計に対して２０モル％以上である、タッチセンサー用導電シート。
（１３）  前記透明絶縁層形成用組成物の表面張力が、２５℃において、３５ｍＮ／ｍ以下である、（１２）に記載の透明絶縁層形成用組成物。
【発明の効果】
【００１０】
本発明によれば、タッチパネル等の作製時に用いられる粘着シートとの密着性に優れつつ、レベリング性にも優れた透明絶縁層を所定位置に有するタッチセンサー用導電シート及びその製造方法を提供することができる。
また、本発明によれば、上記タッチセンサー用導電シートを含む、タッチセンサー、タッチパネル積層体及びタッチパネルを提供することができる。
また、本発明によれば、タッチパネル等の作製時に用いられる粘着シートとの密着性に優れつつ、レベリング性にも優れた透明絶縁層を所定位置に有するタッチセンサー用導電シートを与え得る、透明絶縁層形成用組成物を提供することができる。
【図面の簡単な説明】
【００１１】
【図１】本発明のタッチセンサー用導電シートの第１実施態様の一部断面図である。
【図２】本発明のタッチセンサー用導電シートの第１実施態様の一部平面図である。
【図３】本発明の静電容量式タッチパネルの断面図である。
【図４】静電容量式タッチセンサーの一実施形態の平面図である。
【図５】図４に示した切断線Ａ−Ａに沿って切断した断面図である。
【図６】第１検出電極の拡大平面図である。
【発明を実施するための形態】
【００１２】
以下、本発明について詳細に説明する。
以下に記載する構成要件の説明は、本発明の代表的な実施態様に基づいてなされることがあるが、本発明はそのような実施態様に限定されるものではない。
なお、本明細書において、「〜」を用いて表される数値範囲は、「〜」の前後に記載される数値を下限値及び上限値として含む範囲を意味する。
【００１３】
本明細書における基（原子群）の表記において、置換及び無置換を記していない表記は、本発明の効果を損ねない範囲で、置換基を有さないものと共に置換基を有するものをも包含するものである。例えば、「アルキル基」とは、置換基を有さないアルキル基（無置換アルキル基）のみならず、置換基を有するアルキル基（置換アルキル基）をも包含するものである。このことは、各化合物についても同義である。
また、本明細書において光とは、活性光線又は放射線を意味する。本明細書中における「露光」とは、特に断らない限り、水銀灯、エキシマレーザーに代表される遠紫外線、Ｘ線、ＥＵＶ光等による露光のみならず、電子線、イオンビーム等の粒子線による描画も露光に含める。
また、本明細書において、「（メタ）アクリレート」はアクリレート及びメタクリレートの双方、又は、いずれかを表し、「（メタ）アクリル」はアクリル及びメタクリルの双方、又は、いずれかを表す。また、「（メタ）アクリロイル」はアクリロイル及びメタクリロイルの双方、又は、いずれかを表す。
【００１４】
〔タッチセンサー用導電シート〕
本発明のタッチセンサー用導電シートは、
基材と、
上記基材上に配置された、金属細線からなるパターン状の導電部と、
上記基材の導電部側の表面及び導電部を覆うように配置された透明絶縁層と、を備えるタッチセンサー用導電シートであって、
上記透明絶縁層が、後述する化合物Ａを含む透明絶縁層形成用組成物を用いて形成された層である。
【００１５】
本発明のタッチセンサー用導電シートは、上記の構成とすることで、タッチパネル等の作製時に用いられる粘着シートとの密着性に優れつつ、レベリング性にも優れた透明絶縁層を所定位置に有する。
【００１６】
本発明のタッチセンサー用導電シートの特徴点は、透明絶縁層を、化合物Ａを含む透明絶縁層形成用組成物を用いて形成した点にある。
化合物Ａは、表面張力の低いジメチルシロキサン構造単位を、所定の構造単位の合計量に対して２０モル％以上有し、さらに、親水性であるポリオキシエチレン鎖を有するシロキサン構造単位と、疎水性であるポリオキシプロピレン鎖を有するシロキサン構造単位とを有し、前記ポリオキシプロピレン鎖を有するシロキサン構造単位の含有量が、前記ポリオキシエチレン鎖を有するシロキサン構造単位、前記ポリオキシプロピレン鎖を有するシロキサン構造単位及び前記ジメチルシロキサン構造単位の各モル量の合計に対して２０モル％以上有する。このような化合物Ａを用いることにより、透明絶縁層形成用組成物は、導電部が金属細線からなるメッシュパターンで構成されている場合においても、基材と基材に対して凸部となるメッシュパターンの双方に対して良好に塗れ広がる。この結果、形成される塗膜ははじき性に優れるほか、塗膜の収縮が抑制されることによりメッシュパターンの所定位置に透明絶縁層を形成することができる。また、表面張力の低いジメチルシロキサン構造単位が２０モル％以上含まれるため、得られる塗膜は平滑性にも優れたものとなると推測される。また、疎水性であるポリオキシプロピレン鎖を有するシロキサン構造単位を一定量以上含むため、塗料に対し良好な相溶性を得やすいと推測される。
また、上記塗膜を硬化してなる透明絶縁層（後述する化合物Ｂを含む層）は、レベリング性に優れ、メッシュパターンの所定位置に配置することができる。また、タッチパネル等の作製の際に用いられる粘着シートとの密着性も良好であることを確認している。
【００１７】
また、今般、本発明者らは、形成された透明絶縁膜（言い換えると、塗膜を露光により硬化して形成された透明絶縁膜）の表面状態を評価することにより、レベリング性に優れた絶縁膜を選定することが出来ることを見出した。すなわち、上記透明絶縁層の表面において、シロキサン末端構造単位と、ジメチルシロキサン構造単位と、エチレンオキサイド構造単位と、プロピレンオキサイド構造単位を含み、シロキサン末端構造単位に対するジメチルシロキサン構造単位のモル比率が２以上であり、且つ、ポチレンオキサイド構造単位に対するプロピレンオキサイド構造単位のモル比率が０．１以上となる場合に、上記透明絶縁層のレベリング性に優れることを見出した。上記構成の透明絶縁層は、表面の自由エネルギーが均一に効果的に減少されるシロキサン構造が配置された構造であり、且つ、相溶性に優れた状態となっていると考えられ、この結果、均一なレベリング性が実現できていると推定される。
表面の各構造単位の量は、透明絶縁層表面のＴＯＦ−ＳＩＭＳ（Time-of-Flight Secondary Mass Spectrometry）解析により好ましく同定することができる。
【００１８】
以下、本発明のタッチセンサー用導電シートの好適態様について図面を参照して説明する。
図１に、本発明のタッチセンサー用導電シート１０の第１実施態様の一部断面図を示す。また、図２は、タッチセンサー用導電シート１０の第１実施態様の一部平面図を示す。なお、図１は、図２中の切断線Ａ−Ａに沿って切断した断面図である。タッチセンサー用導電シート１０は、基材１２と、基材１２上に配置された、複数の金属細線１４からなる導電部１６と、導電部１６上に配置された（言い換えると、基材１２の表面及び導電部１６と接するように配置された）透明絶縁層１８とを備える。なお、図２に示すように、導電部１６は、金属細線１４より構成されるメッシュパターンを有する。
【００１９】
以下、タッチセンサー用導電シートを構成する各部材について詳述する。
＜＜基材＞＞
基材は、導電部を支持できればその種類は制限されず、透明基材であることが好ましく、プラスチックフィルムがより好ましい。
基材を構成する材料の具体例としては、ＰＥＴ（ポリエチレンテレフタレート）（２５８℃）、ポリシクロオレフィン（１３４℃）、ポリカーボネート（２５０℃）、（メタ）アクリル樹脂（１２８℃）、ＰＥＮ（ポリエチレンナフタレート）（２６９℃）、ＰＥ（ポリエチレン）（１３５℃）、ＰＰ（ポリプロピレン）（１６３℃）、ポリスチレン（２３０℃）、ポリ塩化ビニル（１８０℃）、ポリ塩化ビニリデン（２１２℃）、又は、ＴＡＣ（トリアセチルセルロース）（２９０℃）等の融点が約２９０℃以下であるプラスチックフィルムが好ましく、（メタ）アクリル樹脂、ＰＥＴ、ポリシクロオレフィン、ポリカーボネートがより好ましく、上層となる透明絶縁層との密着性の観点からは（メタ）アクリル樹脂がさらに好ましい。（  ）内の数値は融点である。基材の全光線透過率は、８５％〜１００％であることが好ましい。
基材の厚みは特に制限されないが、タッチパネルへの応用の点からは、通常、２５〜５００μｍの範囲で任意に選択することができる。なお、基材の機能の他にタッチ面の機能をも兼ねる場合は、５００μｍを超えた厚みで設計することも可能である。
【００２０】
基材の他の好適態様としては、その表面上に高分子を含む下塗り層を有することが好ましい。この下塗り層上に導電部が形成されることにより、導電部の密着性がより向上する。
下塗り層の形成方法は特に制限されないが、例えば、高分子を含む下塗り層形成用組成物を基材上に塗布して、必要に応じて加熱処理を施す方法が挙げられる。下塗り層形成用組成物には、必要に応じて、溶剤が含まれていてもよい。溶剤の種類は特に制限されず、公知の溶剤が例示される。また、高分子を含む下塗り層形成用組成物として、高分子の微粒子を含むラテックスを使用してもよい。
下塗り層の厚みは特に制限されないが、導電部の密着性がより優れる点で、０．０２〜０．３μｍが好ましく、０．０３〜０．２μｍがより好ましい。
【００２１】
＜＜導電部＞＞
導電部１６は、上記基材１２上に配置され、複数の金属細線１４からなるメッシュパターンを有する。導電部１６は、主に、後述するように、タッチセンサーのセンサー部を構成することが好ましい。
図２に示すように、導電部１６は、複数の金属細線１４からなるメッシュパターンを有する。つまり、交差する金属細線１４による複数の開口部（格子）３６を含んでいる。
【００２２】
金属細線１４の線幅Ｗａは特に制限されないが、３０μｍ以下が好ましく、１５μｍ以下がより好ましく、１０μｍ以下がさらに好ましく、９μｍ以下が特に好ましく、７μｍ以下が最も好ましく、０．５μｍ以上が好ましく、１．０μｍ以上がより好ましい。上記範囲であれば、低抵抗の電極を比較的容易に形成できる。
金属細線１４の厚みは特に制限されないが、導電性と視認性との観点から、０．００００１ｍｍ〜０．２ｍｍから選択可能であるが、３０μｍ以下が好ましく、２０μｍ以下がより好ましく、０．０１〜９μｍがさらに好ましく、０．０５〜５μｍが特に好ましい。
金属細線１４の厚みが大きいほど、後述する透明絶縁層のレベリング性が低下する傾向がある。このため、金属細線１４の厚みが０．０００２ｍｍ以上、特に０．０００４ｍｍ以上の場合に本発明の効果をより一層享受することができる。
【００２３】
開口部３６は、金属細線１４で囲まれる開口領域である。開口部３６の一辺の長さＷｂは、８００μｍ以下が好ましく、６００μｍ以下がより好ましく、４００μｍ以下がさらに好ましく、５μｍ以上が好ましく、３０μｍ以上がより好ましく、８０μｍ以上がさらに好ましい。金属細線１４の配列ピッチは、上記Ｗｂの数値範囲であることが好ましい。なお、本明細書において、金属細線の配列ピッチとは、上記Ｗａと上記Ｗｂとの合計長さ（金属細線の線幅と開口部の幅の合計の長さ）を意図する。
可視光透過率の点から、開口率は８５％以上であることが好ましく、９０％以上であることがより好ましく、９５％以上であることがさらに好ましい。開口率とは、導電部１６中において金属細線１４を除いた透過性部分（開口部）が全体に占める割合に相当する。
【００２４】
図２において、開口部３６は、略ひし形の形状を有している。但し、その他、多角形状（例えば、三角形、四角形、六角形、ランダムな多角形）としてもよい。また、一辺の形状を直線状の他、湾曲形状でもよいし、円弧状にしてもよい。円弧状とする場合は、例えば、対向する２辺については、外方に凸の円弧状とし、他の対向する２辺については、内方に凸の円弧状としてもよい。また、各辺の形状を、外方に凸の円弧と内方に凸の円弧が連続した波線形状としてもよい。もちろん、各辺の形状を、サイン曲線にしてもよい。
さらに、図２においては、メッシュ状のパターンについて説明したが、金属細線のパターン形状はこの態様に限定されない。
【００２５】
金属細線１４の材料としては、例えば、金（Ａｕ）、銀（Ａｇ）、銅（Ｃｕ）、アルミニウム（Ａｌ）等の金属又は合金等が挙げられる。なかでも、金属細線１４の導電性が優れる理由から、銀であることが好ましい。
金属細線１４の中には、金属細線１４と基材１２との密着性の観点から、バインダーが含まれていることが好ましい。
バインダーとしては、金属細線１４と基材１２との密着性がより優れる理由から、（メタ）アクリル系樹脂、スチレン系樹脂、ビニル系樹脂、ポリオレフィン系樹脂、ポリエステル系樹脂、ポリウレタン系樹脂、ポリアミド系樹脂、ポリカーボネート系樹脂、ポリジエン系樹脂、エポキシ系樹脂、シリコーン系樹脂、セルロース系重合体及びキトサン系重合体からなる群から選ばれる少なくともいずれかの樹脂、又は、これらの樹脂を構成する単量体からなる共重合体等が挙げられる。
【００２６】
金属細線１４の製造方法は特に制限されず、公知の方法を採用できる。例えば、後述する、ハロゲン化銀を使用した方法が挙げられる。この方法に関しては、後段で詳述する。
【００２７】
＜＜透明絶縁層＞＞
透明絶縁層１８は、導電部１６上に配置されている。より具体的には、透明絶縁層１８は、基材１２の表面（導電部１６がない領域）及び導電部１６上にこれらを覆うように配置されている。つまり、導電部１６はパターン形状を有するため、透明絶縁層１８は、基材１２の表面と導電部１６を構成するパターン部位とに接することになる。
この透明絶縁層１８は、タッチセンサー用導電シート１０を例えば後述するような静電容量式タッチパネルに用いる場合、この透明絶縁層１８に粘着シート（粘着層）を介してガラス基板等の他部材が配置される。
透明絶縁層１８は、耐溶剤性、耐擦傷性、折り曲げ耐性を有していることが好ましい。  以下、透明絶縁層を構成する各成分について説明する。
透明絶縁層の構成は、下記に示す第１の実施形態又は第２の実施形態が挙げられる。
以下、透明絶縁層の第１実施形態について説明する。
【００２８】
・透明絶縁層の第１実施形態
第１実施形態に係る透明絶縁層は、化合物Ｂを含む。
化合物Ｂは、ポリオキシエチレン鎖を有するシロキサン構造単位と、ポリオキシプロピレン鎖を有するシロキサン構造単位と、ジメチルシロキサン構造単位とを有する。
ジメチルシロキサン構造単位の含有量は、ポリオキシエチレン鎖を有するシロキサン構造単位、ポリオキシプロピレン鎖を有するシロキサン構造単位、及び、ジメチルシロキサン構造単位の各モル量の合計に対して、２０モル％以上である。上限は特に限定されないが６０モル％以下であることが好ましく、４５モル％以下であることがより好ましい。
【００２９】
また、化合物Ｂ中において、ポリオキシプロピレン鎖を有するシロキサン構造単位の含有量は、ポリオキシエチレン鎖を有するシロキサン構造単位、ポリオキシプロピレン鎖を有するシロキサン構造単位、及び、ジメチルシロキサン構造単位の各モル量の合計に対して２０モル％以上であることが好ましく、２５モル％以上であることがより好ましい。上限は特に限定されないが６０モル％以下であることが好ましく、４５モル％以下であることがより好ましい。
【００３０】
化合物Ｂ中において、ポリオキシエチレン鎖を有するシロキサン構造単位の含有量は、ポリオキシエチレン鎖を有するシロキサン構造単位、ポリオキシプロピレン鎖を有するシロキサン構造単位、及び、ジメチルシロキサン構造単位の各モル量の合計に対して５モル％以上であればよく、本発明の効果をより一層優れたものとする観点から１０モル％以上であることが好ましく、３０モル％以上であることがより好ましい。上限は特に限定されないが８０モル％以下であることが好ましく、６０モル％以下であることがより好ましい。
【００３１】
化合物Ｂ中の含有量は、透明絶縁層の全質量に対して、０．００１〜１０質量％が好ましい。透明絶縁層中、化合物Ｂの含有量を０．０１質量％以上とすることで、レベリング性により優れる。化合物Ｂの含有量は、透明絶縁層の全質量に対して、０．０１〜５質量％がより好ましく、０．０１〜２質量％がさらに好ましく、０．０５〜１質量％が特に好ましい。
【００３２】
透明絶縁層は、下層となる基材及び導電部との密着性により優れ、さらに耐候性に優れる観点から、架橋構造を有する（メタ）アクリル樹脂を含むことが好ましい。また、その表面エネルギーは、レベリング性を発現しうる膜とする観点から、２５℃において、３０ｍＮ／ｍ以下であることが好ましく、２８ｍＮ／ｍ以下であることがより好ましい。密着力の観点から、表面エネルキ゛ーは低すぎ事が好ましく、１０ｍＮ／ｍ以上が好ましく、より好ましくは２０ｍＮ／ｍである。
絶縁膜表面には、易接着性の保護フィルムや、光学粘着剤（ＯＣＡ）が貼り合わせられる場合があるが、密着力が適切な値が得られる事が好ましく、易接着性の保護フィルムの場合は０．１Ｎ／２５ｍｍ以上、光学粘着剤（ＯＣＡ）など貼り合わせ形態で使用するケースは１０Ｎ／２５ｍｍ以上であることが好ましい。
【００３３】
透明絶縁層の厚みは特に制限されないが、厚みが大きいと折り曲げた際にクラックが生じやすくなる。クラックを抑制しつつ、導電部の密着性により優れ、膜強度により優れる観点から、１〜２０μｍが好ましく、５〜１５μｍがより好ましい。
【００３４】
透明絶縁層は、押し込み硬度が０．０１ＭＰａ〜２００ＭＰａであることが好ましく、１４０ＭＰａ以下であることがより好ましい。上記範囲とすることで、透明絶縁層が柔軟性を有し、タッチセンサー用導電シートを折り曲げて使用しても透明絶縁層にクラックが生じにくい。
透明絶縁層の押し込み硬度は、微小硬度試験機（ピコデンタ―）により測定することができる。
【００３５】
透明絶縁層は、５０〜９０℃における弾性率が１×１０６Ｐａ以上であることが好ましい。基材が熱膨張すると、基材上に形成された基材よりも膨張率の低い金属細線も同様に延び、これにより金属細線にクラックが生じることがある。特に、タッチセンサー用導電シートを折り曲げた状態で使用する場合には金属細線の断線に至ることもある。５０〜９０℃における透明絶縁層の弾性率を１×１０６Ｐａ以上とすることで、上記クラック又は断線を抑制することができる。なお、透明絶縁層の弾性率は、微小硬度試験機（ピコデンタ―）により測定することができる。
【００３６】
透明絶縁層を含めたタッチセンサー用導電シートの全光線透過率は、可視光領域（波長４００〜７００ｎｍ）に対し、８５％以上であることが好ましく、９０％以上であることがより好ましい。
なお、上記全光線透過率は、分光測色計ＣＭ−３６００Ａ（コニカミノルタ株式会社製）によって測定した値である。
なお、透明絶縁層自体の全光線透過率は、タッチセンサー用導電シートが上記全光線透過率を示すように調整されることが好ましく、少なくとも８５％以上であることが好ましい。
【００３７】
基材、導電部、及び、透明絶縁層の線膨張率差に起因する導電率の低下を抑制するため、透明絶縁層の線膨張率と基材の線膨張率との差が小さいことが好ましく、差分が３００ｐｐｍ／℃以下であることが好ましく、１５０ｐｐｍ／℃以下であることが更に好ましい。
【００３８】
透明絶縁層は、導電部との密着性に優れることが好ましく、具体的には、３Ｍ社製「６１０」よるテープ密着力評価試験で剥離がないことがより好ましい。
また、透明絶縁層は、導電部だけでなく、基材（又は、下塗り層若しくはバインダー層）の導電部の形成されていない領域とも接するため、基材（又は、下塗り層若しくはバインダー層）との密着性に優れていることが好ましい。透明絶縁層の基材（又は、下塗り層若しくはバインダー層）への密着性が悪いと、透明絶縁層が導電部だけに密着するため、透明絶縁層の線膨張率＞導電部の線膨張率である場合、導電部に力が加わり、導電部のパターン形状が変形する恐れがある。なお、バインダー層とは、基材上であって金属細線間に配置されるバインダーからなる層であり、ハロゲン化銀法により金属細線を製造する際に形成される場合が多い。
【００３９】
タッチセンサー用導電シートの表面反射を抑制する観点から、透明絶縁層の屈折率と、基材の屈折率との屈折率差が小さいほど好ましい。
また、導電部の金属細線にバインダー成分が含まれている場合には、透明絶縁層の屈折率と、上記バインダー成分の屈折率との屈折率差が小さいほど好ましく、透明絶縁層を形成する樹脂成分と、上記バインダー成分とが同じ材料であることがより好ましい。
なお、透明絶縁層を形成する樹脂成分と、上記バインダー成分とが同じ材料であるとは、バインダー成分及び透明絶縁層を形成する樹脂成分のいずれもが（メタ）アクリル系樹脂である場合が一例として挙げられる。
【００４０】
さらに、上述のとおりタッチセンサー用導電シートを例えばタッチパネルに適用する場合、タッチセンサー用導電シートの透明絶縁層に粘着シート(粘着層)を貼り合せることになる。透明絶縁層と粘着シートとの界面での光散乱を抑制するため、透明絶縁層の屈折率と粘着シートの屈折率との屈折率差は小さいほど好ましい。
【００４１】
基材及び導電部上に上述の第１実施形態の透明絶縁層を形成する方法は特に制限されない。例えば、基材及び導電部上に後述する化合物Ａ及び任意で添加される各種成分を含んだ透明絶縁層形成用組成物を塗布して透明絶縁層を形成する方法（塗布法）、又は、仮基板上に透明絶縁層を形成して、導電部表面に転写する方法（転写法）等が挙げられる。なかでも、厚みの制御がしやすい観点からは、塗布法が好ましい。
以下、第１実施形態の透明絶縁層を形成し得る透明絶縁層形成用組成物の各成分、及び、第１実施形態の透明絶縁層の形成方法について詳述する。
【００４２】
＜透明絶縁層形成用組成物＞
以下、第１実施形態の透明絶縁層を形成し得る透明絶縁層形成用組成物の各成分について詳述する。
（化合物Ａ）
透明絶縁層形成用組成物は、化合物Ａを含有する。
化合物Ａは、ポリオキシエチレン鎖を有するシロキサン構造単位と、ポリオキシプロピレン鎖を有するシロキサン構造単位と、ジメチルシロキサン構造単位とを有し、さらに、アクリロイル基又はメタクリロイル基を有する化合物ある。
化合物Ａにおいて、ジメチルシロキサン構造単位の含有量は、ポリオキシエチレン鎖を有するシロキサン構造単位、ポリオキシプロピレン鎖を有するシロキサン構造単位、及び、ジメチルシロキサン構造単位の各モル量の合計（以下、「全シロキサン構造単位」ともいう。）に対して、２０モル％以上である。上限は特に限定されないが６０モル％以下であることが好ましく、４５モル％以下であることがより好ましい。
【００４３】
化合物Ａにおいて、ポリオキシプロピレン鎖を有するシロキサン構造単位の含有量は、ポリオキシエチレン鎖を有するシロキサン構造単位、ポリオキシプロピレン鎖を有するシロキサン構造単位、及び、ジメチルシロキサン構造単位の各モル量の合計に対して２０モル％以上であることが好ましく、２５モル％以上であることがより好ましい。上限は特に限定されないが６０モル％以下であることが好ましく、４５モル％以下であることがより好ましい。
【００４４】
化合物Ａにおいて、ポリオキシエチレン鎖を有するシロキサン構造単位の含有量は、全シロキサン構造単位に対して５モル％以上であればよく、本発明の効果をより一層優れたものとする観点から１０モル％以上であることが好ましく、３０モル％以上であることがより好ましい。上限は特に限定されないが８０モル％以下であることが好ましく、６０モル％以下であることがより好ましい。
【００４５】
ポリオキシエチレン鎖の鎖長は特に限定されないが、オキシエチレン単位を１〜２００個有することが好ましく、１〜１００個有することがより好ましい。
また、ポリオキシプロピレン鎖の鎖長は特に限定されないが、オキシプロピレン単位を１〜２００個有することが好ましく、１〜１００個有することがより好ましい。
【００４６】
化合物Ａにおいて、（メタ）アクリロイル基の位置は特に限定されないが、側鎖に導入されていることが好ましい。
【００４７】
化合物Ａとしては、なかでも下記式（１）〜式（３）で示されるシロキサン構造単位を有するものが好ましい。
【００４８】
式（１）〜式（３）
【００４９】
【化１】
2018018179.tif 000003
【００５０】
上記式（２）及び式（３）において、Ａ１及びＡ２は、それぞれ独立に、単結合又は２価の有機基を表し、ＥＯはオキシエチレン基を表し、ｍはオキシエチレン基の個数を表し、ＰＯはオキシプロピレン基を表し、ｎはオキシプロピレン基の個数を表し、Ｒ１及びＲ２は、それぞれ独立に、水素原子、アルキル基又は（メタ）アクリロイル基を表す。
【００５１】
上記式（２）及び式（３）において、Ａ１及びＡ２が表す２価の有機基としては、置換若しくは無置換の２価の脂肪族炭化水素基（例えば、炭素数１〜８。例えば、メチレン基、エチレン基、又はプロピレン基等のアルキレン基）、置換若しくは無置換の２価の芳香族炭化水素基（例えば、炭素数６〜１２。例えば、フェニレン基）、−Ｏ−、−Ｓ−、−ＳＯ2−、−Ｎ(Ｒ)−（Ｒ：アルキル基）、−ＣＯ−、−ＮＨ−、−ＣＯＯ−、−ＣＯＮＨ−、又はこれらを組み合わせた基（例えば、アルキレンオキシ基、アルキレンオキシカルボニル基、又はアルキレンカルボニルオキシ基等）等が挙げられる。
【００５２】
上記式（２）及び式（３）において、ｍ及びｎは、それぞれ独立して、１〜２００であることが好ましく、１〜１００であることがより好ましい。
また、オキシプロピレン基（ＰＯ）は、直鎖及び分岐のいずれであってもよい。
【００５３】
Ｒ１及びＲ２が表すアルキル基としては、炭素数１〜１０であることが好ましく、炭素数１〜５であることがより好ましい。Ｒ１及びＲ２が表すアルキル基としては、例えば、メチル基又はエチル基が挙げられる。
【００５４】
化合物Ａは、上記式（１）〜式（３）で表されるシロキサン構造単位以外の構造単位をさらに有していてもよいが、上記式（１）〜式（３）で表される構造単位の合計含有量が、全構造単位に対して５０モル％以上であることが好ましく、全構造単位に対して８０モル％以上であることがより好ましく、全構造単位に対して９０モル％以上であることがさらに好ましい。
【００５５】
本発明で用いることができる化合物Ａは、例えば、具体的には、ＢＹＫ−３４５５等が挙げられる。
【００５６】
透明絶縁層形成用組成物中の化合物Ａの含有量は特に制限されないが、全固形分量に対して、０．００１〜１０質量％が好ましく、０．０１〜５質量％がより好ましく、０．０１〜０．５質量％がさらに好ましく、０．０５〜０．１５質量％が特に好ましい。
また、化合物Ａは、単独でも、２種以上を組み合わせて用いてもよい。
【００５７】
（（メタ）アクリロイル基を有する重合性化合物）
透明絶縁層形成用組成物は、（メタ）アクリロイル基を有する重合性化合物を含有することが好ましい。ただし、上述した化合物Ａは、上記（メタ）アクリロイル基を有する重合性化合物には含まれない。
重合性化合物（重合性基含有化合物）としては、重合性基としてアクリロイル基又はメタクリロイル基を有していれば特に限定されず、モノマー、オリゴマー及びポリマーから選ばれるいずれの形態であってもよい。つまり、重合性化合物は、重合性基を有するオリゴマーであっても、重合性基を有するポリマーであってもよい。
なお、モノマーとしては分子量が１，０００未満である化合物が好ましい。
また、オリゴマー及びポリマーは、有限個（一般的には５〜１００個）のモノマーが結合した重合体である。オリゴマーとは重量平均分子量が３０００以下である化合物であり、ポリマーとは重量平均分子量が３０００である化合物である。
重合性化合物は、１種であっても、複数種を併用してもよい。
また、重合性化合物としては、単官能であっても、多官能であってもよい。
【００５８】
単官能（メタ）アクリレートとしては、例えば、ブチル（メタ）アクリレート、アミル（メタ）アクリレート、２−エチルヘキシル（メタ）アクリレート、オクチル（メタ）アクリレート、ノニル（メタ）アクリレート、ドデシル（メタ）アクリレート、ラウリル（メタ）アクリレート、ヘキサデシル（メタ）アクリレート、オクタデシル（メタ）アクリレート等の長鎖アルキル（メタ）アクリレート、シクロヘキシル（メタ）アクリレート、ベンジル（メタ）アクリレート、フェノキシエチル（メタ）アクリレート、ノニルフェノキシエチル（メタ）アクリレート、テトラヒドロフルフリル（メタ）アクリレート、ノニルフェノキシエチルテトラヒドロフルフリル（メタ）アクリレート、カプロラクトン変性テトラフルフリル（メタ）アクリレート、イソボニル（メタ）アクリレート、ジシクロペンタニル（メタ）アクリレート、ジシクロペンテニル（メタ）アクリレート、ジシクロペンテニロキシエチル（メタ）アクリレート、エチレンオキサイド変性ノニルフェノール（メタ）アクリレート、プロピレンオキサイド変性ノニルフェノール（メタ）アクリレート、２−エチルヘキシルカルビトール（メタ）アクリレート等の環状構造を有する（メタ）アクリレート、グリシジル（メタ）アクリレート、メトキシエチル（メタ）アクリレート、ブトキシエチル（メタ）アクリレート、２−ヒドロキシエチル（メタ）アクリレート、２−ヒドロキシプロピル（メタ）アクリレート、３−クロロ−２−ヒドロキシプロピル（メタ）アクリレート、ジメチルアミノエチル（メタ）アクリレート、２−（メタ）アクリロイロキシエチルアシッドホスフェート、及び、ジエチエチルアミノエチル（メタ）アクリレート、イソミリスチル（メタ）アクリレート、イソステアリル（メタ）アクリレート、３−ヒドロキシプロピル（メタ）アクリレート、４−ヒドロキシブチル（メタ）アクリレート、イソボルニル（メタ）アクリレート、及び、（メタ）アクリル酸と多価アルコールとのエステル等が挙げられる。
【００５９】
２官能の（メタ）アクリレートとしては、例えば、エチレングリコールジ（メタ）アクリレート、ジエチレングリコールジ（メタ）アクリレート、トリエチレングリコールジ（メタ）アクリレート、テトラエチレングリコールジ（メタ）アクリレート、１，４−ブタンジオールジ（メタ）アクリレート、１，６−ヘキサンジオールジ（メタ）アクリレート、１，９−ノナンジオールジ（メタ）アクリレート、グリセリンジ（メタ）アクリレート、ネオペンチルグリコールジ（メタ）アクリレート、３−メチル−１，５ペンタンジオールジ（メタ）アクリレート、２−ブチル−２−エチル−１，３プロパンジ（メタ）アクリレート、ジメチロールトリシクロデカンジ（メタ）アクリレート、プロピレングリコールジ（メタ）アクリレート、ジプロピレングリコールジ（メタ）アクリレート、トリプロピレングリコールジ（メタ）アクリレート、テトラプロピレングリコールジ（メタ）アクリレート、ネオペンチルグリコールヒドロキシピバレートジ（メタ）アクリレート、１，３ブタンジオールジ（メタ）アクリレート、ジメチロールジシクロペンタンジアクリレート、ヘキサメチレングリコールジアクリレート、ヘキサエチレングリコールジ（メタ）アクリレート、ポリエチレングリコールジ（メタ）アクリレート、ポリプロピレングリコールジ（メタ）アクリレート、ブチレングリコールジ（メタ）アクリレート、２，２’−ビス（４−アクリロキシジエトキシフェニル）プロパン、及び、ビスフェノールＡテトラエチレングリコールジアクリレート等が挙げられる。
【００６０】
３官能の（メタ）アクリレートとしては、例えば、トリメチロールプロパントリ（メタ）アクリレート、エチレンオキサイド変性トリメチロールプロパントリ（メタ）アクリレート、プロピレンオキサイド変性トリメチロールプロパントリ（メタ）アクリレート、トリス（アクリロキシエチル）イソシアヌレート、カプロラクトン変性トリス（アクリロキシエチル）イソシアヌレート、ペンタエリスリトールトリ（メタ）アクリレート、ジペンタエリスリトールトリ（メタ）アクリレート、アルキル変性ジペンタエリスリトールトリ（メタ）アクリレート、テトラメチロールメタントリ（メタ）アクリレート、エチレンオキシド変性グリセロールトリアクリレート、プロピレンオキシド変性グリセロールトリアクリレート、εカプロラクトン変性トリメチロールプロパントリアクリレート、及び、ペンタエリスリトールトリアクリレート等が挙げられる。
【００６１】
４官能の（メタ）アクリレートとしては、例えば、ジトリメチロールプロパンテトラ（メタ）アクリレート、ペンタエリスリトールエトキシテトラ（メタ）アクリレート、及び、ペンタエリスリトールテトラ（メタ）アクリレートが挙げられる。
【００６２】
５官能以上の（メタ）アクリレート化合物としては、例えば、ジペンタエリスリトールペンタ（メタ）アクリレート、アルキル変性ジペンタエリスリトールペンタ（メタ）アクリレート、ジペンタエリスリトールヘキサ（メタ）アクリレート、カプロラクトン変性ジペンタエリスリトールヘキサ（メタ）アクリレート、及び、ポリペンタエリスリトールポリアクリレート等が挙げられる。
【００６３】
さらに、上述のとおり、重合性化合物は（メタ）アクリロイル基を有するオリゴマー又はポリマーであってもよい。また、重合性基の数は１つであっても、２以上であってもよく、本発明の効果をより優れたものとする観点から２以上であることが好ましい。
（メタ）アクリロイル基を有するオリゴマー又はポリマーは、プレポリマーとして機能する。言い換えると、他のモノマー又は多官能化合物と重合し得るものである。
上記プレポリマーの製造方法は特に制限されないが、例えば、上述した単官能（メタ）アクリレートと、光重合開始剤又は熱重合開始剤と、溶剤とを混合した溶液中で重合する方法等が挙げられる。プレポリマーの形成方法は熱重合であるのが好ましい。
【００６４】
（メタ）アクリロイル基を有する重合性化合物のなかでも、ウレタン（メタ）アクリレート化合物又はエポキシ（メタ）アクリレート化合物が好ましい。耐候性の観点からウレタン（メタ）アクリレート化合物がより好ましい。黄変を抑制する観点からは、脂肪族ウレタン（メタ）アクリレート化合物が好ましい。
【００６５】
ウレタン（メタ）アクリレート化合物は、詳しくは、アクリロイルオキシ基、アクリロイル基、メタクリロイルオキシ基、及び、メタクリロイル基からなる群から選ばれる光重合性基を１分子中に２つ以上含み、かつ、ウレタン結合を１分子中に１つ以上含む化合物であることが好ましい。このような化合物は、例えば、イソシアネートとヒドロキシ基含有（メタ）アクリレート化合物とのウレタン化反応によって製造することができる。なお、ウレタン（メタ）アクリレート化合物としては、いわゆるオリゴマーであっても、ポリマーであってもよい。
上記光重合性基は、ラジカル重合可能な重合性基である。光重合性基を１分子中に２つ以上含む多官能のウレタン（メタ）アクリレート化合物は、高硬度な透明絶縁層を形成するうえで有用である。
ウレタン（メタ）アクリレート化合物１分子中に含まれる光重合性基の数は、少なくとも２つであることが好ましく、例えば、２〜１０つがより好ましく、２〜６つがさらに好ましい。なお、ウレタン（メタ）アクリレート化合物に含まれる２つ以上の光重合性基は同一のものであっても、異なるものであってもよい。
光重合性基としては、中でも、アクリロイルオキシ基及びメタクリロイルオキシ基が好ましい。
【００６６】
ウレタン（メタ）アクリレート化合物１分子中に含まれるウレタン結合の数は、１つ以上であればよく、形成される透明樹脂層の硬度がより高くなる点で、２つ以上が好ましく、例えば、２〜５つがより好ましい。
なお、１分子中にウレタン結合を２つ含むウレタン（メタ）アクリレート化合物において、光重合性基は一方のウレタン結合のみに直接又は連結基を介して結合していてもよく、２つのウレタン結合にそれぞれ直接又は連結基を介して結合していてもよい。
一態様では、連結基を介して結合している２つのウレタン結合に、それぞれ１つ以上の光重合性基が結合していることが、好ましい。
【００６７】
上述したように、ウレタン（メタ）アクリレート化合物中において、ウレタン結合と光重合性基は直接結合していてもよく、ウレタン結合と光重合性基との間に連結基が存在していてもよい。連結基は特に限定されるものではなく、直鎖又は分岐の飽和又は不飽和の炭化水素基、環状基、及びこれらの２つ以上の組み合わせからなる基、等を挙げることができる。上記炭化水素基の炭素数は、例えば、２〜２０程度であるが、特に限定されるものではない。また、環状基に含まれる環状構造としては、一例として、脂肪族環（シクロヘキサン環など）、芳香族環（ベンゼン環、ナフタレン環など）などが挙げられる。上記の基は、無置換であっても置換基を有していてもよい。
なお、本明細書において、特記しない限り、記載されている基は置換基を有してもよく無置換であってもよい。ある基が置換基を有する場合、置換基としては、アルキル基（例えば、炭素数１〜６のアルキル基）、ヒドロキシ基、アルコキシル基（例えば、炭素数１〜６のアルコキシル基）、ハロゲン原子（例えば、フッ素原子、塩素原子、臭素原子）、シアノ基、アミノ基、ニトロ基、アシル基、カルボキシル基等を挙げることができる。
【００６８】
上記ウレタン（メタ）アクリレート化合物は、公知の方法で合成することができる。また、市販品として入手することも可能である。
合成方法の一例としては、例えば、アルコール、ポリオール、及び／又はヒドロキシル基含有（メタ）アクリレート等のヒドロキシ基含有化合物とイソシアネートとを反応させる方法が挙げられる。また、必要に応じて、上記反応によって得られたウレタン化合物を（メタ）アクリル酸でエステル化する方法を挙げることができる。なお、（メタ）アクリル酸とは、アクリル酸とメタクリル酸を包含する意味で用いるものとする。
【００６９】
上記イソシアネートとしては、例えば、芳香族系、脂肪族系、及び、脂環式系等のポリイソシアネートが挙げられ、トリレンジイソシアネート、ジフェニルメタンジイソシアネート、水添化ジフェニルメタンジイソシアネート、ポリフェニルメタンポリイソシアネート、変性ジフェニルメタンジイソシアネート、水添化キシリレンジイソシアネート、キシリレンジイソシアネート、ヘキサメチレンジイソシアネート、トリメチルヘキサメチレンジイソシアネート、テトラメチルキシリレンジイソシアネート、イソホロンジイソシアネート、ノルボルネンジイソシアネート、１，３−ビス（イソシアナトメチル）シクロヘキサン、フェニレンジイソシアネート、リジンジイソシアネート、リジントリイソシアネート、及び、ナフタレンジイソシアネート等が挙げられる。これらは１種でもよく２種以上を併用してもよい。
【００７０】
上記ヒドロキシ基含有（メタ）アクリレートとしては、例えば、２−ヒドロキシエチルアクリレート、２−ヒドロキシプロピルアクリレート、２−ヒドロキシブチルアクリレート、４−ヒドロキシブチルアクリレート、２−ヒドロキシエチルアクリロイルホスフェート、２−アクリロイロキシエチル−２−ヒドロキシプロピルフタレート、グリセリンジアクリレート、２−ヒドロキシ−３−アクリロイロキシプロピルアクリレート、ペンタエリスリトールトリアクリレート、ジペンタエリスリトールペンタアクリレート、カプロラクトン変性２−ヒドロキシエチルアクリレート、及び、シクロヘキサンジメタノールモノアクリレート等が挙げられる。これらは１種でもよく２種以上を併用してもよい。
【００７１】
ウレタン（メタ）アクリレート化合物の市販品としては、下記のものに限定されるものではないが、例えば、共栄社化学社製ＵＡ−３０６Ｈ、ＵＡ−３０６Ｉ、ＵＡ−３０６Ｔ、ＵＡ−５１０Ｈ、ＵＦ−８００１Ｇ、ＵＡ−１０１Ｉ、ＵＡ−１０１Ｔ、ＡＴ−６００、ＡＨ−６００、ＡＩ−６００、新中村化学社製Ｕ−４ＨＡ、Ｕ−６ＨＡ、Ｕ−６ＬＰＡ、ＵＡ−３２Ｐ、Ｕ−１５ＨＡ、ＵＡ−１１００Ｈ、日本合成化学工業社製紫光ＵＶ−１４００Ｂ、同ＵＶ−１７００Ｂ、同ＵＶ−６３００Ｂ、同ＵＶ−７５５０Ｂ、同ＵＶ−７６００Ｂ、同ＵＶ−７６０５Ｂ、同ＵＶ−７６１０Ｂ、同ＵＶ−７６２０ＥＡ、同ＵＶ−７６３０Ｂ、同ＵＶ−７６４０Ｂ、同ＵＶ−６６３０Ｂ、同ＵＶ−７０００Ｂ、同ＵＶ−７５１０Ｂ、同ＵＶ−７４６１ＴＥ、同ＵＶ−３０００Ｂ、同ＵＶ−３２００Ｂ、同ＵＶ−３２１０ＥＡ、同ＵＶ−３３１０ＥＡ、同ＵＶ−３３１０Ｂ、同ＵＶ−３５００ＢＡ、同ＵＶ−３５２０ＴＬ、同ＵＶ−３７００Ｂ、同ＵＶ−６１００Ｂ、同ＵＶ−６６４０Ｂ、同ＵＶ−２０００Ｂ、同ＵＶ−２０１０Ｂ、同ＵＶ−２２５０ＥＡを挙げることができる。また、日本合成化学工業社製紫光ＵＶ−２７５０Ｂ、共栄社化学社製ＵＬ−５０３ＬＮ、大日本インキ化学工業社製ユニディック１７−８０６、同１７−８１３、同Ｖ−４０３０、同Ｖ−４０００ＢＡ、ダイセルＵＣＢ社製ＥＢ−１２９０Ｋ、トクシキ製ハイコープＡＵ−２０１０、同ＡＵ−２０２０等も挙げられる。
６官能以上のウレタン（メタ）アクリレート化合物としては、例えば、根上工業（株）製のアートレジンＵＮ−３３２０ＨＡ、アートレジンＵＮ−３３２０ＨＣ、アートレジンＵＮ−３３２０ＨＳ、アートレジンＵＮ−９０４、日本合成化学（株）製の紫光ＵＶ−１７００Ｂ、紫光ＵＶ−７６０５Ｂ、紫光ＵＶ−７６１０Ｂ、紫光ＵＶ−７６３０Ｂ、紫光ＵＶ−７６４０Ｂ、新中村化学工業（株）製のＮＫオリゴＵ−６ＰＡ、ＮＫオリゴＵ−１０ＨＡ、ＮＫオリゴＵ−１０ＰＡ、ＮＫオリゴＵ−１１００Ｈ、ＮＫオリゴＵ−１５ＨＡ、ＮＫオリゴＵ−５３Ｈ、ＮＫオリゴＵ−３３Ｈ、ダイセル・サイテック（株）製のＫＲＭ８４５２、ＥＢＥＣＲＹＬ１２９０、ＫＲＭ８２００、ＥＢＥＣＲＹＬ５１２９、ＫＲＭ８９０４、日本化薬（株）製のＵＸ−５０００等を挙げることができる。
また、２〜３官能のウレタン（メタ）アクリレート化合物としては、Ｎａｇａｓｅ（株）製のナトコＵＶ自己治癒、ＤＩＣ社製のＥＸＰ  ＤＸ‐４０等も挙げることができる。
【００７２】
上記ウレタン（メタ）アクリレート化合物の分子量（重量平均分子量Ｍｗ）は、３００〜１０，０００の範囲が好ましい。分子量がこの範囲であれば、柔軟性に優れ、且つ、表面硬度に優れた透明絶縁層を得ることができる。
【００７３】
また、エポキシ（メタ）アクリレート化合物としては、ポリグリシジルエーテルと（メタ）アクリル酸との付加反応により得られるものをいい、分子内に（メタ）アクリロイル基を少なくとも２個有している場合が多い。
【００７４】
（メタ）アクリロイル基を有する重合性化合物は、耐溶剤性、密着性、レベリング性、又は、硬度の観点から、ウレタン（メタ）アクリレート化合物又はエポキシ（メタ）アクリレート化合物と、多官能化合物として２官能以上の（メタ）アクリレートモノマー（ただし、上記ウレタン（メタ）アクリレート化合物又はエポキシ（メタ）アクリレート化合物は含まない。）とを少なくとも含むことが好ましく、さらに希釈性モノマーとして、単官能（メタ）アクリレートモノマーを含むことも好ましい。なお、ここでいう耐溶剤性とは、溶剤付着に際し変質（白化）しないことを意味する。溶剤膨張により、透明絶縁層中でポリマー成分が陽動して膜質変性を生じる現象を抑制する特性と推測される。
【００７５】
透明絶縁層形成用組成物中におけるウレタン（メタ）アクリレート化合物及びエポキシ（メタ）アクリレート化合物の合計含有量は特に制限されないが、本発明の効果がより優れる点で、透明絶縁層形成用組成物中の全固形分に対して、１０〜７０質量％が好ましく、３０〜６５質量％がより好ましい。
上記ウレタン（メタ）アクリレート化合物及びエポキシ（メタ）アクリレート化合物は、１種を単独で、或いは２種以上を組み合わせて使用できる。なお、これらが２種以上含まれる場合には、その合計量が上記範囲に含まれることが好ましい。
【００７６】
重合性化合物が多官能化合物として２官能以上の（メタ）アクリレートモノマーを含有する場合、重合性化合物の全質量に対する２官能以上の（メタ）アクリレートモノマーの含有量は特に制限されないが、０〜５０質量％が好ましく、２０〜４５質量％がより好ましい。
【００７７】
上記多官能化合物の中でも、ペンタエリスリトールトリ（メタ）アクリレート、ペンタエリスリトールテトラ（メタ）アクリレート、ジペンタエリスリトールヘキサ（メタ）アクリレート、若しくは、ジペンタエリスリトールペンタ（メタ）アクリレート、又は、これらの混合物が、耐擦傷性の点から好ましい。
上記多官能化合物は、１種を単独で、或いは２種以上を組み合わせて使用できる。
【００７８】
重合性化合物が、希釈性モノマーとして、単官能モノマーを含有する場合、重合性化合物の全質量に対する単官能モノマーの含有量は特に制限されないが、少ない方が好ましく、４０質量％以下がより好ましく、１０質量％以下であることがさらに好ましい。
【００７９】
上記希釈性モノマーの中でも、密着性や硬化速度の観点から、長鎖アルキル（メタ）アクリレート又は環状構造を有する（メタ）アクリレート等が好ましく、中でも、ラウリル（メタ）アクリレート又はヘキサデシル（メタ）アクリレート等の長鎖アルキル（メタ）アクリレート、イソボニル（メタ）アクリレート、ジシクロペンタニル（メタ）アクリレート又はジシクロペンテニル（メタ）アクリレート等の環状構造を有する（メタ）アクリレートがより好ましい。
上記希釈性モノマーは、１種を単独で、或いは２種以上を組み合わせて使用できる。
【００８０】
（重合開始剤）
透明絶縁層形成用組成物は、重合開始剤を含むことが好ましい。重合開始剤は、光重合開始剤及び熱重合開始剤のいずれでもよいが、光重合開始剤であることが好ましい。
光重合開始剤の種類は特に制限されず、公知の光重合開始剤（ラジカル光重合開始剤、カチオン光重合開始剤）を使用できる。例えば、アセトフェノン、２、２−ジエトキシアセトフェノン、ｐ−ジメチルアセトフェノン、ｐ−ジメチルアミノプロピオフェノン、ベンゾフェノン、２−クロロベンゾフェノン、ベンジル、ベンゾイン、ベンゾインメチルエーテル、ベンゾインエチルエーテル、ベンゾインイソプロピルエーテル、２，２−ジメトキシ−１，２−ジフェニルエタン−１−オン、１−シクロヘキシルフェニルケトン、１−ヒドロキシ−シクロヘキシル−フェニルケトン、２−ヒドロキシ−２−メチル−１−フェニル−プロパン−１−オン、１−［４−（２−ヒドロキシエトキシ）−フェニル］−２−ヒドロキシ−２−メチル−１−プロパン−１−オン、オリゴ（２−ヒドロキシ−２−メチル−１−（４−（１−メチルビニル）フェニル）プロパノン）、２−ヒドロキシ−１−｛４−［４−（２−ヒドロキシ−２−メチル−プロピオニル）−ベンジル］−フェニル｝−２−メチル−プロパン−１−オン、２−メチル−１−［４−（メチルチオ）フェニル］−２−モルフォリノプロパン−１−オン、２−ベンジル−２−ジメチルアミノ−１−（４−モルフォリノフェニル）−ブタノン−１、ビス（２，４，６−トリメチルベンゾイル）−フェニルホスフィンオキサイド、２，４，６−トリメチルベンゾイル−ジフェニル−ホスフィンオキサイド、ビス（２，６−ジメトキシベンゾイル）−２，４，４−トリメチル−ペンチルホスフィンオキサイド、エチル−（２，４，６−トリメチルベンゾイル）フェニルフォスフィネート、１，２−オクタンジオン，１−［４−（フェニルチオ）−，２−（Ｏ−ベンゾイルオキシム）］、メチルベンゾイルホルメート、４−メチルベンゾフェノン、４−フェニルベンソフェノン、２，４，６−トリメチルベンゾフェノン、４−ベンゾイル−４’−メチルジフェニルスルフィド、１−［４−（４−ベンゾイルフェニルスルファニル）フェニル］−２−メチル−２−（４−メチルフェニルスルホニル）プロパン−１−オン等のカルボニル化合物、及び、チオキサントン、２−クロロチオキサントン、２−メチルチオキサントン、テトラメチルチウラムジスルフィド等の硫黄化合物等が挙げられる。
重合開始剤は、１種を単独で、或いは２種以上を組み合わせて使用できる。
【００８１】
透明絶縁層形成用組成物中、重合開始剤の含有量は特に制限されないが、透明絶縁層の硬化性の点から、組成物全質量に対して、０．１〜１０質量％であることが好ましく、２〜５質量％であることがより好ましい。なお、重合開始剤が２種以上使用される場合は、重合開始剤の総含有量が上記範囲にあることが好ましい。
【００８２】
（その他の添加物）
透明絶縁層形成用組成物には、上記以外にも、表面潤滑剤、酸化防止剤、腐食防止剤、光安定剤、紫外線吸収剤、重合禁止剤、シランカップリング剤、無機若しくは有機の充填剤、金属粉、顔料等の粉体、粒子状、又は、箔状物等の従来公知の各種の添加剤を使用する用途に応じて適宜添加することができる。それらの詳細については、例えば特開２０１２−２２９４１２号公報段落００３２〜００３４を参照できる。ただしこれらに限らず、光重合性組成物に一般に使用され得る各種添加剤を用いることができる。また、組成物への添加剤の添加量は適宜調整すればよく、特に限定されるものではない。
【００８３】
＜第１実施形態の透明絶縁層の形成方法＞
第１の実施形態の透明絶縁層を形成し得る透明絶縁層形成用組成物は、化合物Ａのほか、（メタ）アクリロイル基を有する重合性化合物、及び、光重合開始剤を少なくとも含むことが好ましい。
また、透明絶縁層形成用組成物は、取扱い性の点から溶剤を含んでいてもよいが、ＶＯＣ（揮発性有機化合物）抑制の観点及びタクトタイムの低減の観点から、無溶剤系とすることが好ましい。上記透明絶縁層形成用組成物は、化合物Ａ中に含まれる疎水性のポリオキシプロピレン鎖により、溶剤を含まずとも、（メタ）アクリロイル基を有する重合性化合物、及び、光重合開始剤との相溶性に優れる。
なお、透明絶縁層形成用組成物が溶剤を含有する場合、使用できる溶剤は特に限定されず、例えば、水及び有機溶剤が挙げられる。
【００８４】
塗布法の場合に、透明絶縁層形成用組成物を基材及び導電部上に塗布する方法は特に制限されず、公知の方法（例えば、グラビアコーター、コンマコーター、バーコーター、ナイフコーター、ダイコーター若しくはロールコーター等の塗布法式、インクジェット方式、又は、スクリーン印刷方式等）を使用できる。特に、スクリーン印刷方式を使用した場合に、本発明の効果をより享受することができる。スクリーン印刷方式は、バー塗布等と比較すると、印刷時に塗膜表面に原理的に凹凸が形成される。化合物Ａを含有する透明絶縁層形成用組成物によれば、スクリーン印刷方式を使用した場合においても、レベリング性の高い塗膜を形成することができる。
また、基材及び導電部への濡れ性をより向上させて本発明の効果をより一層優れたものとする観点から、透明絶縁層形成用組成物の表面張力は、２５℃において３５ｍＮ／ｍ以下であることが好ましく、３０ｍＮ／ｍ以下であることがより好ましい。下限は特に制限されないが、１５ｍＮ／ｍ以上が好ましい。
取り扱い性及び製造効率の観点からは、組成物を基材及び導電部上に塗布し、必要に応じて乾燥処理を行って残存する溶剤を除去して、塗膜を形成する態様が好ましい。
なお、乾燥処理の条件は特に制限されないが、生産性がより優れる点で、室温〜２２０℃（好ましくは５０〜１２０℃）で、１〜３０分間（好ましく１〜１０分間）実施することが好ましい。生産性の観点からは、更に、透明絶縁層形成用組成物は溶剤成分を含まず、乾燥工程がない状況が好ましい。
【００８５】
乾燥処理後、露光を行うことが好ましい。
露光する方法は特に制限されないが、例えば、活性光線又は放射線を照射する方法が挙げられる。活性光線による照射としては、ＵＶ（紫外線）ランプ、及び、可視光線等による光照射等が用いられる。光源としては、例えば、水銀灯、メタルハライドランプ、キセノンランプ、ケミカルランプ、及び、カーボンアーク灯等が挙げられる。また、放射線としては、電子線、Ｘ線、イオンビーム、及び、遠赤外線等が挙げられる。塗膜を露光することにより、塗膜中の化合物に含まれる重合性基が活性化され、化合物間の架橋が生じ、層の硬化が進行する。露光エネルギーとしては、１０〜８０００ｍＪ／ｃｍ２程度であればよく、好ましくは５０〜３０００ｍＪ／ｃｍ２の範囲である。
【００８６】
・透明絶縁層の第２実施形態
以下、透明絶縁層の第２実施形態について説明する。
第２実施形態に係る透明絶縁層は、その表面状態が、シロキサン末端構造単位と、ジメチルシロキサン構造単位と、ポリオキシプロピレン鎖を有するシロキサン構造単位とエチレンオキサイド構造単位と、プロピレンオキサイド構造単位を含み、シロキサン末端構造単位に対するジメチルシロキサン構造単位のモル比率が２以上であり、且つ、エチレンオキサイド構造単位に対する、プロピレンオキサイド構造単位のモル比率が０．１以上である。
表面の各構造単位の量は、上記のとおり、透明絶縁層表面のＴＯＦ−ＳＩＭＳ（Time-of-Flight Secondary Mass Spectrometry）解析により好ましく同定することができる。
【００８７】
シロキサン末端構造単位に対するジメチルシロキサン構造単位のモル比率は、レベリング性をより一層優れたものとする観点から、２以上が好ましく、５以上がより好ましい。また、エチレンオキサイド構造単位に対する、プロピレンオキサイド構造単位のモル比率は、レベリング性をより一層優れたものとする観点から、０．１２以上が好ましく、０．１５以上がより好ましい。
【００８８】
上述のような透明絶縁層は、例えば第１実施形態で説明した化合物Ａを含む透明絶縁層形成用組成物を用いることにより形成することができる。例えば、化合物Ａを含む透明絶縁層形成用組成物を用いて第２実施形態の透明絶縁層を形成した場合、そのシロキサン末端構造単位としては、例えば、下記式（４）に示す構造が挙げられる。
また、第２実施形態の透明絶縁層を形成し得る透明絶縁層形成用組成物中には、上記化合物Ａ以外の成分を含んでもよく、例えば第１実施形態の透明絶縁層を形成し得る透明絶縁層形成用組成物中に含まれる化合物Ａ以外の成分が挙げられ、また、その好適態様も同じである。
【００８９】
式（４）
【００９０】
【化２】
2018018179.tif 000004
【００９１】
図１においてタッチセンサー用導電シートの第１実施態様について詳述したが、タッチセンサー用導電シートの構成はこの態様には限定されない。
図１においては、基材１２上の片面のみに導電部１６が配置されたタッチセンサー用導電シートを説明したが、本発明のタッチセンサー用導電シートは、基材１２上の両面に導電部１６及び透明絶縁層１８が配置されていてもよい。
【００９２】
〔タッチセンサー、タッチパネル積層体、タッチパネル〕
また、タッチセンサー用導電シートは、タッチパネルに適用される。タッチセンサー用導電シートがタッチパネルに適用される場合、上記タッチセンサー用導電シートはタッチセンサーの一部として機能する。上記タッチセンサー用導電シートを含むタッチパネルの好適態様としては、図３に示すような静電容量式タッチパネルが挙げられる。図３に示す静電容量式タッチパネル１００は、保護基板２０と、粘着シート１５と、静電容量式タッチセンサー１８０と、粘着シート１５と、表示装置５０とを備える。後述するように、静電容量式タッチセンサー１８０は、本発明のタッチセンサー用導電シートで構成され、導電部が検出電極として機能する。
以下、静電容量式タッチパネル１００で使用される各種部材について詳述する。
なお、以下では、静電容量式のタッチパネルについて説明するが、本発明のタッチセンサー用導電シートは他の形式のタッチパネルに適用されてもよい。
【００９３】
図４に、静電容量式タッチセンサー１８０の平面図を示す。図５は、図４中の切断線Ａ−Ａに沿って切断した断面図である。静電容量式タッチセンサー１８０は、基材２２と、基材２２の一方の主面上（表面上）に配置される第１検出電極２４と、第１引き出し配線２６と、基材２２の他方の主面上（裏面上）に配置される第２検出電極２８と、第２引き出し配線３０と、フレキシブルプリント配線板３２と、第１検出電極２４及び第１引き出し配線２６を覆うように配置される第１透明絶縁層４０と、第２検出電極２８及び第２引き出し配線３０を覆うように配置される第２透明絶縁層４２とを備える。なお、第１検出電極２４及び第２検出電極２８がある領域は、使用者によって入力操作が可能な入力領域ＥI（物体の接触を検知可能な入力領域（センシング部））を構成し、入力領域ＥIの外側に位置する外側領域ＥOには第１引き出し配線２６、第２引き出し配線３０及びフレキシブルプリント配線板３２が配置される。
なお、静電容量式タッチセンサー１８０の基材２２が上述したタッチセンサー用導電シートの基材に相当し、静電容量式タッチセンサー１８０の第１検出電極２４及び第２検出電極２８が上述したタッチセンサー用導電シートの導電部に相当し、静電容量式タッチセンサー１８０の第１透明絶縁層４０及び第２透明絶縁層４２が上述したタッチセンサー用導電シートの透明絶縁層に相当する。
以下では、上記構成について詳述する。
【００９４】
基材２２は、入力領域ＥIにおいて第１検出電極２４及び第２検出電極２８を支持する役割を担うと共に、外側領域ＥOにおいて第１引き出し配線２６及び第２引き出し配線３０を支持する役割を担う部材である。
基材２２の定義及び好適態様は、上述した基材１２と同義である。
【００９５】
第１検出電極２４及び第２検出電極２８は、静電容量の変化を感知するセンシング電極であり、感知部（センサー部）を構成する。つまり、指先をタッチパネルに接触させると、第１検出電極２４及び第２検出電極２８の間の相互静電容量が変化し、この変化量に基づいて指先の位置をＩＣ回路（集積回路）によって演算する。
【００９６】
第１検出電極２４は、入力領域ＥIに接近した使用者の指のＸ方向における入力位置の検出を行う役割を有するものであり、指との間に静電容量を発生する機能を有している。第１検出電極２４は、第１方向（Ｘ方向）に延び、第１方向と直交する第２方向（Ｙ方向）に所定の間隔をあけて配列された電極であり、後述するように所定のパターンを含む。
第２検出電極２８は、入力領域ＥIに接近した使用者の指のＹ方向における入力位置の検出を行う役割を有するものであり、指との間に静電容量を発生する機能を有している。第２検出電極２８は、第２方向（Ｙ方向）に延び、第１方向（Ｘ方向）に所定の間隔をあけて配列された電極であり、後述するように所定のパターンを含む。図４においては、第１検出電極２４は５つ、第２検出電極２８は５つ設けられているが、その数は特に制限されず複数あればよい。
【００９７】
図４中、第１検出電極２４及び第２検出電極２８は、金属細線により構成される。図６に、第１検出電極２４の一部の拡大平面図を示す。図６に示すように、第１検出電極２４は、金属細線３４により構成され、交差する金属細線３４による複数の開口部３６を含んでいる。なお、第２検出電極２８も、第１検出電極２４と同様に、交差する金属細線３４による複数の開口部３６を含んでいる。つまり、第１検出電極２４及び第２検出電極２８が、上述した複数の金属細線からなるメッシュパターンを有する導電部に該当する。
第１検出電極２４及び第２検出電極２８は、上述した導電部１６に該当し、複数の金属細線からなるメッシュパターンを有する。第１検出電極２４及び第２検出電極２８を構成する金属細線３４の定義及び好適態様は、上述した金属細線１４と同義である。また、開口部３６の定義は上述の通りである。
【００９８】
第１引き出し配線２６及び第２引き出し配線３０は、それぞれ上記第１検出電極２４及び第２検出電極２８に電圧を印加するための役割を担う部材である。
第１引き出し配線２６は、外側領域ＥOの基材２２上に配置され、その一端が対応する第１検出電極２４に電気的に接続され、その他端はフレキシブルプリント配線板３２に電気的に接続される。
第２引き出し配線３０は、外側領域ＥOの基材２２上に配置され、その一端が対応する第２検出電極２８に電気的に接続され、その他端はフレキシブルプリント配線板３２に電気的に接続される。
なお、図４においては、第１引き出し配線２６は５本、第２引き出し配線３０は５本記載されているが、その数は特に制限されず、通常、検出電極の数に応じて複数配置される。
【００９９】
第１引き出し配線２６及び第２引き出し配線３０を構成する材料としては、例えば、金（Ａｕ）、銀（Ａｇ）若しくは銅（Ｃｕ）等の金属、又は、酸化スズ、酸化亜鉛、酸化カドミウム、酸化ガリウム若しくは酸化チタン等の金属酸化物等が挙げられる。なかでも、導電性が優れる理由から、銀であることが好ましい。また、銀ペースト又は銅ペースト等の金属ペーストを用いて作製してもよい。さらに、アルミニウム（Ａｌ）若しくはモリブデン（Ｍｏ）等の金属、又は、合金薄膜で構成されていてもよい。金属ペーストの場合は、スクリーン印刷又はインクジェット印刷法で、金属又は合金薄膜の場合は、スパッタ膜をフォトリソグラフィー法等のパターニング方法が好適に用いられる。
なお、第１引き出し配線２６及び第２引き出し配線３０中には、基材２２との密着性がより優れる点から、バインダーが含まれていることが好ましい。バインダーの種類は、上述の通りである。
【０１００】
フレキシブルプリント配線板３２は、基板上に複数の配線及び端子が設けられた板であり、第１引き出し配線２６のそれぞれの他端及び第２引き出し配線３０のそれぞれの他端に接続され、静電容量式タッチセンサー１８０と外部の装置（例えば、表示装置）とを接続する役割を果たす。
【０１０１】
第１透明絶縁層４０は、第１検出電極２４及び第１引き出し配線２６を覆うように基材２２上に配置される層である。また、第２透明絶縁層４２は、第２検出電極２８及び第２引き出し配線３０を覆うように基材２２上に配置される層である。
第１透明絶縁層４０及び第２透明絶縁層４２の定義は、上述した透明絶縁層と同義である。
なお、第１透明絶縁層４０及び第２透明絶縁層４２は、上述したフレキシブルプリント配線板３２が配置される領域以外の基材２２上に配置される。
【０１０２】
〔静電容量式タッチセンサーの製造方法〕
静電容量式タッチセンサー１８０の製造方法は特に制限されず、公知の方法を採用することができる。
まず、基材上に検出電極及び引き出し配線を形成する方法としては、例えば、基材の両主面上に形成された金属箔上のフォトレジスト膜を露光、現像処理してレジストパターンを形成し、レジストパターンから露出する金属箔をエッチングする方法が挙げられる。また、基材の両主面上に金属微粒子又は金属ナノワイヤーを含むペーストを印刷し、ペーストに金属めっきを行う方法が挙げられる。
さらに、上記方法以外にハロゲン化銀を使用した方法が挙げられる。より具体的には、特開２０１４−２０９３３２号公報の段落００５６〜０１１４に記載の方法が挙げられる。
【０１０３】
上記手順によって、金属細線からなるパターン状の導電部を有する基材が製造される。次に、得られた導電部を覆うように、透明絶縁層が配置される。
透明絶縁層の形成方法は、上述した、透明絶縁層形成用組成物を用いる方法が挙げられる。
【０１０４】
＜＜粘着シート＞＞
粘着シート（粘着層）１５は、静電容量式タッチセンサー１８０と、保護基板２０又は表示装置５０を貼り合せるために配置される。粘着シート（粘着層）１５としては特に限定されず、公知の粘着シートを使用することができる。
【０１０５】
＜＜保護基板＞＞
保護基板２０は、粘着シート上に配置される基板であり、外部環境から後述する静電容量式タッチセンサー１８０を保護する役割を果たすと共に、その主面はタッチ面を構成する。
保護基板２０として、透明基板であることが好ましく、プラスチックフィルム、プラスチック板、及び、ガラス板等が用いられる。基板の厚みはそれぞれの用途に応じて適宜選択することが望ましい。
上記プラスチックフィルム及びプラスチック板の原料としては、例えば、ポリエチレンテレフタレート（ＰＥＴ）、ポリエチレンナフタレート（ＰＥＮ）等のポリエステル類；ポリエチレン（ＰＥ）、ポリプロピレン（ＰＰ）、ポリスチレン、ＥＶＡ（酢酸ビニル共重合ポリエチレン）等のポリオレフィン類；ビニル系樹脂；その他、ポリカーボネート（ＰＣ）、ポリアミド、ポリイミド、アクリル樹脂、トリアセチルセルロース（ＴＡＣ）、及び、シクロオレフィン系樹脂（ＣＯＰ）等を用いることができる。
また、保護基板２０としては、偏光板、円偏光板等を用いてもよい。
【０１０６】
＜＜表示装置＞＞
表示装置５０は、画像を表示する表示面を有する装置であり、表示画面側に各部材が配置される。
表示装置５０の種類は特に制限されず、公知の表示装置を使用することができる。例えば、陰極線管（ＣＲＴ）表示装置、液晶表示装置（ＬＣＤ）、有機発光ダイオード（ＯＬＥＤ）表示装置、真空蛍光ディスプレイ（ＶＦＤ）、プラズマディスプレイパネル（ＰＤＰ）、表面電界ディスプレイ（ＳＥＤ）、電界放出ディスプレイ（ＦＥＤ）、及び、電子ペーパー（Ｅ−Ｐａｐｅｒ）等が挙げられる。
【０１０７】
以上、本発明のタッチセンサー用導電シートをタッチセンサーの一部として機能させて用いたタッチパネルの一例を説明したが、本発明のタッチセンサー用導電シートは、タッチパネル積層体として構成されていてもよい。タッチパネル積層体としては、例えば、タッチセンサー用導電シートと、粘着シートと、剥離シートとを備えた構成が挙げられる。剥離シートは、タッチパネル積層体を搬送時に、タッチセンサー用導電シートに傷などがつくのを防止するための保護シートとして機能する。
また、本発明のタッチセンサー用導電シートは、例えば、タッチセンサー用導電シート、粘着シート、及び、保護基板をこの順で有する複合体の形態で取り扱われてもよい。
【０１０８】
〔透明絶縁層形成用組成物〕
本発明の透明絶縁層形成用組成物は、タッチセンサー用導電シートの製造に用いられ、金属細線からなるパターン状の導電部の表面に塗布される透明絶縁層形成用組成物であり、化合物Ａを含む。
本発明の透明絶縁層形成用組成物の構成は、タッチセンサー用導電シートの構成において説明した透明絶縁層形成用組成物の構成と同様であり、またその好適態様も同様である。
【実施例】
【０１０９】
以下に実施例に基づいて本発明をさらに詳細に説明する。以下の実施例に示す材料、使用量、割合、処理内容、処理手順等は、本発明の趣旨を逸脱しない限り適宜変更することができる。したがって、本発明の範囲は以下に示す実施例により限定的に解釈されるべきものではない。
【０１１０】
〔実施例１〕
＜＜タッチセンサー用導電シートの作製＞＞
＜導電部の形成＞
（ハロゲン化銀乳剤の調製）
３８℃、ｐＨ４．５に保たれた下記１液に、下記の２液及び３液の各々９０％に相当する量を攪拌しながら同時に２０分間にわたって加え、０．１６μｍの核粒子を形成した。続いて下記４液及び５液を８分間にわたって加え、さらに、下記の２液及び３液の残りの１０％の量を２分間にわたって加え、粒子を０．２１μｍまで成長させた。さらに、ヨウ化カリウム０．１５ｇを加え、５分間熟成し粒子形成を終了した。
【０１１１】
１液：
水                                        ７５０ｍｌ
ゼラチン                                    ８．６ｇ
塩化ナトリウム                                  ３ｇ
１，３−ジメチルイミダゾリジン−２−チオン  ２０ｍｇ
ベンゼンチオスルホン酸ナトリウム            １０ｍｇ
クエン酸                                    ０．７ｇ
２液：
水                                        ３００ｍｌ
硝酸銀                                      １５０ｇ
３液：
水                                        ３００ｍｌ
塩化ナトリウム                                ３８ｇ
臭化カリウム                                  ３２ｇ
ヘキサクロロイリジウム（ＩＩＩ）酸カリウム
（０．００５％ＫＣｌ  ２０％水溶液）        ５ｍｌ
ヘキサクロロロジウム酸アンモニウム
（０．００１％ＮａＣｌ  ２０％水溶液）    ７ｍｌ
４液：
水                                        １００ｍｌ
硝酸銀                                        ５０ｇ
５液：
水                                        １００ｍｌ
塩化ナトリウム                                １３ｇ
臭化カリウム                                  １１ｇ
黄血塩                                        ５ｍｇ
【０１１２】
その後、常法にしたがってフロキュレーション法によって水洗した。具体的には、上記で得られた溶液の温度を３５℃に下げ、硫酸を用いてハロゲン化銀が沈降するまでｐＨを下げた（ｐＨ３．６±０．２の範囲であった）。次に、上澄み液を約３リットル除去した（第一水洗）。さらに３リットルの蒸留水を加えてから、ハロゲン化銀が沈降するまで硫酸を加えた。再度、上澄み液を３リットル除去した（第二水洗）。第二水洗と同じ操作をさらに１回繰り返して（第三水洗）、水洗及び脱塩工程を終了した。水洗及び脱塩後の乳剤をｐＨ６．４、ｐＡｇ７．５に調整し、ゼラチン２．５g、ベンゼンチオスルホン酸ナトリウム１０ｍｇ、ベンゼンチオスルフィン酸ナトリウム３ｍｇ、チオ硫酸ナトリウム１５ｍｇと塩化金酸１０ｍｇを加え５５℃にて最適感度を得るように化学増感を施した。その後、さらに、安定剤として１，３，３ａ，７−テトラアザインデン１００ｍｇ、防腐剤としてプロキセル（商品名、ＩＣＩ  Ｃｏ．，Ｌｔｄ．製）１００ｍｇを加えた。最終的に得られた乳剤は、沃化銀を０．０８モル％含み、塩臭化銀の比率を塩化銀７０モル％、臭化銀３０モル％とする、平均粒子径０．２２μｍ、変動係数９％のヨウ塩臭化銀立方体粒子乳剤であった。
【０１１３】
（感光性層形成用組成物の調製）
上記乳剤に１，３，３ａ，７−テトラアザインデン１．２×１０-4モル／モルＡｇ、ハイドロキノン１．２×１０-2モル／モルＡｇ、クエン酸３．０×１０-4モル／モルＡｇ、２，４−ジクロロ−６−ヒドロキシ−１，３，５−トリアジンナトリウム塩０．９０ｇ／モルＡｇ、微量の硬膜剤を添加し、クエン酸を用いて塗布液ｐＨを５．６に調整した。
上記塗布液に、含有するゼラチンに対して、下記式（Ｐ−１）で表されるポリマーとジアルキルフェニルＰＥＯ（polyethylene glycol）硫酸エステルからなる分散剤を含有するポリマーラテックス（分散剤／ポリマーの質量比が２．０／１００＝０．０２）とをポリマー／ゼラチン（質量比）＝０．５／１になるように添加した。
さらに、架橋剤としてＥＰＯＸＹ  ＲＥＳＩＮ  ＤＹ  ０２２（商品名：ナガセケムテックス社製）を添加した。なお、架橋剤の添加量は、後述するハロゲン化銀含有感光性層中における架橋剤の量が０．０９ｇ／ｍ2となるように調整した。
以上のようにして感光性層形成用組成物を調製した。
なお、下記式（Ｐ−１）で表されるポリマーは、特許第３３０５４５９号及び特許第３７５４７４５号を参照して合成した。
【０１１４】
【化３】
2018018179.tif 000005
【０１１５】
（感光性層形成工程）
厚み１００μｍのポリエチレンテレフタレート（ＰＥＴ）フィルムに上記ポリマーラテックスを塗布して、厚み０．０５μｍの下塗り層を設けた。
次に、下塗り層上に、上記ポリマーラテックスとゼラチンとを混合したハロゲン化銀不含有層形成用組成物を塗布して、厚み１．０μｍのハロゲン化銀不含有層を設けた。なお、ポリマーとゼラチンとの混合質量比（ポリマー／ゼラチン）は２／１であり、ポリマーの含有量は０．６５ｇ／ｍ2であった。
次に、ハロゲン化銀不含有層上に、上記感光性層形成用組成物を塗布し、厚み２．５μｍのハロゲン化銀含有感光性層を設けた。なお、ハロゲン化銀含有感光性層中のポリマーとゼラチンとの混合質量比（ポリマー／ゼラチン）は０．５／１であり、ポリマーの含有量は０．２２ｇ／ｍ2であった。
次に、ハロゲン化銀含有感光性層上に、上記ポリマーラテックスとゼラチンとを混合した保護層形成用組成物を塗布して、厚み０．１５μｍの保護層を設けた。なお、ポリマーとゼラチンとの混合質量比（ポリマー／ゼラチン）は０．１／１であり、ポリマーの含有量は０．０１５ｇ／ｍ2であった。
【０１１６】
（露光及び現像処理）
上記で作製した感光性層に、図２に示すメッシュパターンの現像銀像を与えうるフォトマスクを介して高圧水銀ランプを光源とした平行光を用いて露光した。具体的には、導電部の厚みが１μｍであり、且つ、導電性細線/非導電部が４μｍ/３００μｍの導電パターンを与える格子（正方形）状のフォトマスクを用いた。露光後、下記の現像液で現像し、さらに定着液（商品名：ＣＮ１６Ｘ用Ｎ３Ｘ−Ｒ：富士フイルム社製）を用いて現像処理を行った後、純水でリンスし、その後乾燥した。
【０１１７】
（現像液の組成）
現像液１リットル（Ｌ）中に、以下の化合物が含まれる。
ハイドロキノン                    ０．０３７ｍｏｌ／Ｌ
Ｎ−メチルアミノフェノール        ０．０１６ｍｏｌ／Ｌ
メタホウ酸ナトリウム              ０．１４０ｍｏｌ／Ｌ
水酸化ナトリウム                  ０．３６０ｍｏｌ／Ｌ
臭化ナトリウム                    ０．０３１ｍｏｌ／Ｌ
メタ重亜硫酸カリウム              ０．１８７ｍｏｌ／Ｌ
【０１１８】
（加熱処理）
さらに、１２０℃の過熱蒸気槽に１３０秒間静置して、加熱処理を行った。
【０１１９】
（ゼラチン分解処理）
さらに、下記のとおり調製したゼラチン分解液（４０℃）に１２０秒浸漬し、その後、温水（液温：５０℃）に１２０秒間浸漬して洗浄した。
【０１２０】
ゼラチン分解液の調製：
タンパク質分解酵素（ナガセケムテックス社製ビオプラーゼ３０Ｌ）の水溶液（タンパク質分解酵素の濃度：０．５質量％）に、トリエタノールアミン、硫酸を加えてｐＨを８．５に調製した。
【０１２１】
（高分子架橋処理）
さらに、カルボジライトＶ−０２−Ｌ２（商品名：日清紡社製）１％水溶液に３０秒浸漬し、水溶液から取り出し、純水（室温）に６０秒間浸漬し、洗浄した。
このようにして、ＰＥＴフィルム上に導電部を形成したフィルムＡを得た。
【０１２２】
＜透明絶縁層の形成＞
２官能以上の多官能化合物としてＰＥＴＡ（ペンタエリスリトール（トリ／テトラ）アクリレート、（商品名ＫＡＹＡＲＡＤ ＰＥＴ＝３０）日本化薬株式会社製）３９．８４質量％、（メタ）アクリレートオリゴマーとしてナトコＵＶ自己治癒（Ｎａｇａｓｅ社製）５６．６７質量％、レベリング剤（化合物Ａ）としてＢＹＫ−３４５５（ビックケミー・ジャパン社製）０．５質量％、光重合開始剤としてＩｒｇａｃｕｒｅ１８４（ＢＡＳＦ社製）２．９９％の混合液を、スクリーン印刷により、上記で作製したフィルムＡの導電部である銀メッシュパターン上に塗布し、塗膜を形成した。次いで、上記塗膜を、２５℃で１５分間静置した後、Ｆｕｓｉｏｎ社製Ｄバルブを用いて照射強度１６０ｍＷ／ｃｍ２で、積算照度が１０００ｍＪ／ｃｍ２となるように露光し、厚み１０μｍの硬化膜である透明絶縁層を形成した。
【０１２３】
なお、第１表において「Ｓｉユニット」はジメチルシロキサン構造単位、「ＥＯユニット」はポリオキシエチレン鎖を有するシロキサン構造単位、「ＰＯユニット」はポリオキシプロピレン鎖を有するシロキサン構造単位を意味する。また、「Ｓｉユニット量」、「ＥＯユニット量」及び「ＰＯユニット量」は、上記「Ｓｉユニット」、「ＥＯユニット」及び「ＰＯユニット」の各モル量の合計に対する各構造単位の含有量（モル％）を意味する。
【０１２４】
＜＜各物性測定＞＞
＜レベリング剤の同定＞
レベリング剤（化合物Ａ）の組成は、レベリング剤のＮＭＲ（核磁気共鳴）の測定により同定した。また、透明絶縁層中のレベリング剤の組成は、透明絶縁層表面をＳＩＭＳ法（Secondary Ion Mass Spectrometry）で測定することによりで同定した。
各種同定方法は、下記の通りである。
レベリング剤（化合物Ａ）のＮＭＲ（核磁気共鳴）測定：ＮＭＲにてＳｉユニット、ＥＯユニット、ＰＯユニットに帰属されるピーク強度比からｍｏｌ数を算出する。
透明絶縁層中の化合物ＢのＳＩＭＳ法による測定：ＴＯＦ−ＳＩＭＳ装置について、Ｂｉ３＋の一次イオンを用いて、各構造単位のそれぞれの二次イオンの信号強度をＴｏｔａｌ  ｉｏｎ強度（または規格化に適した成分由来の質量ピークの信号強度）で規格化することにより測定した。同定結果を第１表中の「透明絶縁層中に含まれる化合物Ａ、Ｂの組成（第１実施形態）」欄に示す。
透明絶縁層表面のＳＩＭＳ法による測定：ＴＯＦ−ＳＩＭＳ装置について、Ｂｉ３＋の一次イオンを用いて、シロキサン末端構造単位、エチレンオキサイド構造単位、プロピレンオキサイド構造単位構造単位及びジメチルシロキサン構造単位のそれぞれの二次イオンの信号強度をＴｏｔａｌ  ｉｏｎ強度（または規格化に適した成分由来の質量ピークの信号強度）で規格化することにより測定した。同定結果を第１表中の「透明絶縁層の表面状態（第２実施形態）」欄に示す。
【０１２５】
＜透明絶縁層形成用組成物の表面張力＞
透明絶縁層形成用組成物の表面張力は、ＦＴＡ製の接触角計ＦＴＡ１０００を用いて、２５℃にて測定した。
【０１２６】
＜透明絶縁層の表面エネルギー＞
透明絶縁層の表面エネルギーは、協和界面科学（株）製の自動接触角計ＤＭ−３００を用いて、２５℃にて測定した。
【０１２７】
＜全光線透過率＞
得られたタッチセンサー用導電シートの可視光領域（波長４００〜７００ｎｍ）に対する全光線透過率を測定した（なお、測定位置は、透明絶縁層が形成された領域である）。測定には、分光測色計ＣＭ−３６００Ａ（コニカミノルタ株式会社製）を用いた。この結果、実施例１のタッチセンサー用導電シートの全光線透過率は９５％であった。また、実施例２〜１１、比較例１〜５についても同様の測定を行い、いずれのタッチセンサー用導電シートにおいても全光線透過率が９５％程度であることを確認した。
【０１２８】
＜＜評価＞＞
得られたタッチセンサー用導電シートについて、各種評価を行った。
＜レベリング性の評価＞
レベリング性の評価は、上記タッチセンサー用導電シートの作製工程において、フィルムＡ上に配置された透明絶縁層形成用組成物（塗布液）の露光前の塗膜を観察することにより、「平滑性」及び「はじき性」の２つの観点で行った。以下、各評価方法について説明する。
【０１２９】
（１）平滑性
上記した手順により、フィルムＡに透明絶縁層形成用組成物（塗布液）を塗布して塗膜を形成した後、１０分間室温下に静置した。静置後、目視により塗膜の平滑性を観察し、下記の評価基準により判定した。結果を第１表に示す。実用上、平滑性は、「４」以上であることが好ましい。
「５」：ほぼ平滑
「４」：わずかに凹凸が見られる
「３」：はっきりした凹凸が見られる。
「２」：大きな凹凸が見られる。
「１」：非常に大きい凹凸が見られる。
【０１３０】
（２）はじき性評価
上述した手順により、フィルムＡに透明絶縁層形成用組成物（塗布液）を塗布して塗膜を形成した後、１０分間室温下に静置した。静置後、目視により塗膜のはじき性を観察し、下記の評価基準により判定した。結果を第１表に示す。実用上、はじき性は、「３」以上であることが好ましい。
「５」：はじきがない
「４」：はじきかけが少しあるが、スポット的な非成膜領域は形成されていない
「３」：はじきかけが多くあるが、スポット的な非成膜領域は形成されていない
「２」：スポット的な非成膜領域が一部見られる
「１」：一面にスポット的な非成膜領域が見られる。
【０１３１】
＜膜収縮性の評価＞
タッチセンサー用導電シートの膜収縮性の評価は、上記タッチセンサー用導電シートの作製工程において、フィルムＡ上に配置された透明絶縁層形成用組成物（塗布液）の露光前の塗膜を観察することにより行った。
具体的には、上述した手順により、フィルムＡに透明絶縁層形成用組成物（塗布液）を塗布して塗膜を形成した後、１０分間室温下に静置した。静置後、定規と目視により塗膜の膜収縮性を観察し、下記の評価基準により判定した。結果を第１表に示す。実用上、膜収縮性は、「３」以上であることが好ましい。
「５」：収縮が全く見られない
「４」：端部に少しだけ盛り上がりが見られるが、寸法変化はない
「３」：端部に盛り上がりが見られるが、寸法変化はない
「２」：端部の一部に寸法変化が見られる
「１」：端部の全面に寸法変化が見られる
【０１３２】
＜密着性評価＞
得られたタッチセンサー用導電シートの透明絶縁層の上に、粘着層付き保護フィルムである剥離用フィルム（商品名「ＳＲＬ−０７５３」、リンテック社製）を貼り付けた。具体的には、タッチセンサー用導電シートの透明絶縁層の上に、２ｋｇローラーを用いて上記の剥離用フィルムを貼り合わせ、オートクレーブ（４０℃、０．５ＭＰａ）で２０分間処理し、２４時間放置した。続いて、島津製作所社製オートグラフを用いて剥離フィルムの一端を把持して、１８０度ピール試験（引張速度３００ｍｍ／分）を行い、密着力（Ｎ／ｍｍ）を測定した。結果を第１表に示す。実用上、密着力は、０．１２Ｎ／ｍｍ以上であることが好ましい。
【０１３３】
〔実施例２〜１１、比較例１〜５〕
下記表１に示すように導電部材料又は透明絶縁層形成用組成物の組成若しくは配合を変更した以外は上記実施例１と同様の方法により、実施例２〜１１、比較例１〜５のタッチセンサー用導電シートを作製し、同様の評価を行った。結果を表１に示す。
【０１３４】
以下、実施例１〜１１、比較例１〜５で使用する各種材料を示す。
（（メタ）アクリロイル基を有する重合性化合物）
（メタ）アクリロイル基を有する重合性化合物としては、下記に示すものを用いた。
・２官能以上の多官能化合物
「ＰＥＴＡ」：ペンタエリスリトール（トリ／テトラ）アクリレート（商品名ＫＡＹＡＲＡＤ  ＰＥＴ＝３０）日本化薬株式会社製
「ＤＰＨＡ」：ジペンタエリスリトールヘキサアクリレート（商品名ＫＡＹＡＲＡＤ  ＤＰＨＡ）日本化薬株式会社製
【０１３５】
・ウレタン（メタ）アクリレート化合物
「ナトコＵＶ自己治癒」：ウレタンアクリレート化合物、Ｎａｇａｓｅ社製
「ＥＸＰ  ＤＸ−４０」：ウレタンアクリレート化合物、ＤＩＣ社製
「ＡＨ−３００」：ウレタンアクリレート化合物、共栄化学社製
「ＵＡ−３００Ｈ」：ウレタンアクリレート化合物、共栄化学社製
【０１３６】
・希釈用単官能（メタ）アクリレートモノマー
「ＨＤＤＡ」：１，６−ヘキサンジオールジアクリレート、大阪有機化学工業株式会社製
「ＩＢＸＡ」：イソボニルアクリレート、大阪有機化学工業株式会社製
【０１３７】
（レベリング剤）
レベリング剤（化合物Ａ）としては、下記に示すものを用いた。なお、各レベリング剤中に含まれる「Ｓｉユニット量」、「ＥＯユニット量」及び「ＰＯユニット量」は、１Ｈ−ＮＭＲ（核磁気共鳴法）により同定した。その結果、レベリング剤中に含まれる各種ユニット量は、表中に示した透明絶縁層の膜のＳＩＭＳ法（「透明絶縁層中に含まれる化合物Ａ、Ｂの組成（第１実施形態）」欄）による同定値と略一致することが確認された。
・「ＢＹＫ−ＵＶ３４５５」：（ビックケミー・ジャパン社製）
・「ＢＹＫ−３０２」：（ビックケミー・ジャパン社製）
・「ＢＹＫ−ＵＶ３５１０」：（ビックケミー・ジャパン社製）
【０１３８】
（光重合開始剤）
光重合開始剤としては、下記に示すものを用いた。
・「Ｉｒｇａｃｕｒｅ１８４」：（ＢＡＳＦ社製）
【０１３９】
（導電部材料）
導電部材料としては、下記に示すものを用いた。
・「Ａｇメッシュパターン」：Ａｇメッシュパターンは、実施例１のタッチセンサー用導電シートで詳述した通りである。
【０１４０】
・「Ｃｕメッシュパターン」：
まず、ポリエチレンテレフタレート（ＰＥＴ）フィルムにスパッタリング法により厚さ５ｎｍのＮｉ層を成膜した後、抵抗加熱による真空蒸着法で銅蒸着して厚さ２μｍのＣｕ平膜を形成した。次いで、通常のフォトリソグラフィー法により、実施例１で作製したＡｇメッシュパターンと同様のパターニングを実施し、基材上にＣｕメッシュパターンからなる導電部を有するフィルムを作製した。
【０１４１】
・「Ａｇナノワイヤー」：
特開２００９−２１５５９４号公報に記載の方法に準じてＡｇナノワイヤーを作製し、厚さ１μｍの塗膜を形成した。次いで、通常のフォトリソグラフィー法により、実施例１で作製したＡｇメッシュパターンと同様のパターニングを実施し、基材上にＡｇワイヤーからなる導電部を有するフィルムを作製した。
【０１４２】
（表１）
【０１４３】
【表１】
2018018179.tif 000006
【０１４４】
（表１つづき）
【０１４５】
【表２】
2018018179.tif 000007
【０１４６】
（表１つづき）
【０１４７】
【表３】
2018018179.tif 000008
【０１４８】
表１の結果から、実施例のタッチパネル導電シートの透明絶縁層は、レベリング性に優れ、また塗膜時の収縮が抑制されていることにより、導電部の所定位置に形成されていることが確認された。また、粘着シートとの密着性も良好であることが確認された。
一方、比較例のタッチパネル導電シートの透明絶縁層は、いずれもレベリング性が悪く、また塗膜時の収縮により導電部の所定位置において被覆されていない箇所があった。
【符号の説明】
【０１４９】
１０    タッチセンサー用導電シート
１２、２２    基材
１４、３４    金属細線
１５    粘着層（粘着シート）
１６    導電部
１８、４０、４２    透明絶縁層
２０    保護基板
２４    第１検出電極
２６    第１引き出し配線
２８    第２検出電極
３０    第２引き出し配線
３２    フレキシブルプリント配線板
３６    開口部
５０    表示装置
１００    静電容量式タッチパネル
１８０    静電容量式タッチセンサー
【図１】
2018018179.tif 000009
【図２】
2018018179.tif 000010
【図３】
2018018179.tif 000011
【図４】
2018018179.tif 000012
【図５】
2018018179.tif 000013
【図６】
2018018179.tif 000014